(57)【特許請求の範囲】
【請求項１】
ａ）酸化的、熱的または光誘発的崩壊を受けやすい、本質的にフェノールを含まないポリオレフィン繊維、
ｂ）成分（ａ）の重量に基づいて０．０００５ないし５％の量で存在する、ベンゾフラノ−２−オン型の化合物の少なくとも１種、および
ｃ）成分（ａ）の重量に基づいて０．０１ないし１０％の量で存在する、立体障害性アミンの群からの化合物の少なくとも１種
からなる組成物。
【請求項２】
ｄ）成分（ａ）の重量に基づいて０．０１ないし１０％の量で存在する、有機ホスフィットまたはホスホナイトの群からの化合物の少なくとも１種をさらに含む請求項１に記載の組成物。
【発明の詳細な説明】
【０００１】
【発明の属する技術分野】
本発明は酸化的、熱的、光誘発的崩壊を受けやすい有機材料、特にポリオレフィン、例えばポリオレフィン繊維ならびに安定剤としてベンゾフラノ−２−オン型の少なくも１種の化合物および立体障害性アミン型の少なくとも１種からなる組成物、および酸化的、熱的または光−誘発性崩壊に対して有機材料を安定化するためのそれらの使用に関する。
【０００２】
【従来の技術】
有機ポリマーのための安定剤としてベンゾフラノ−２−オン型の化合物の使用は、例えばUS 4,325,863;US 4,388,244;US 5,175,312;US 5,252,643;US 5,216,052;US 5,369,159;US 5,488,117;US 5,356,966;US 5,367,008;US 5,428,162;US 5,428,177またはUS 5,516,920から公知である。
【０００３】
立体障害性アミン(sterically hindered amines)、特に２，２，６，６−テトラメチルピペリジル基を含む化合物は”ヒンダードアミン”光安定剤（ＨＡＬＳ）として知られる。
【０００４】
【発明が解決しようとする課題】
公知の安定剤は、とりわけ保存寿命、水分吸収、加水分解に対する感受性、工程内安定化性(in-process stabilization)、着色特性、揮発性、移行挙動、相溶性および光に対する保護の改良に関し安定剤が満たすことを要求される高い要求に関して全ての点で満足いくものではない。結果として、酸化的、熱的および／または光誘発的崩壊を受け易い有機材料、特にポリオレフィン、例えばポリオレフィン繊維に対する有効な安定剤に対する必要性が引続いてある。
【０００５】
ポリオレフィン繊維は現在まで、有機ホスフィットまたはホスホナイトの群からの化合物と一緒に立体障害性フェノールによって、場合によりさらに光安定剤を使用して安定化されている。このような安定剤混合物の使用は、多くの場合、特にガス褪色として技術的に示されるＮＯｘガスの作用の下でこのように製造されるポリオレフィン繊維の黄変を導く。多くの場合、変色は加工中、特に溶融押出の場合にでさえ生じる。また光安定剤として添加できる立体障害性アミンの群からの化合物が、立体障害性フェノールと共に長期熱安定性に不利に作用する拮抗的な影響を見せることも知られている。
【０００６】
【課題を解決するための手段】
ベンゾフラノ−２−オン型の化合物の少なくとも１種および立体障害性アミン型の化合物の少なくとも１種からなる安定剤混合物が酸化的、熱的もしくは光誘発的崩壊を受け易い有機材料に対する安定剤として特に適当であることが、今や見いだされた。このようなフェノールを含まない安定化系は、特に、例えばポリプロピレン繊維への加工の最中の、ポリオレフィンの優れた安定化を示す。これらの新規な安定剤系は加工中の有機材料の変色を抑制し、ＮＯｘの影響への抵抗性に関し優れた作用をもち（ガス褪色のない）および、さらにフェノール酸化防止剤を含む安定化系に比較して改良された長期熱安定性を示す。フェノール系長期熱安定剤と置き換える立体障害性アミンはさらに有機材料の光酸化的崩壊に対する良好な保護を与える。
【０００７】
従って、本発明は、
ａ）酸化的、熱的または光誘発的崩壊を受けやすい有機材料；
ｂ）ベンゾフラノ−２−オン型の化合物の少なくとも１種および
ｃ）立体障害性アミンの群からの化合物の少なくとも１種
からなる組成物を提供する。
本発明は特に、
ａ）酸化的、熱的または光誘発的崩壊を受けやすい、本質的にフェノールを含まないポリオレフィン繊維、
ｂ）成分（ａ）の重量に基づいて０．０００５ないし５％の量で存在する、ベンゾフラノ−２−オン型の化合物の少なくとも１種、および
ｃ）成分（ａ）の重量に基づいて０．０１ないし１０％の量で存在する、立体障害性アミ
ンの群からの化合物の少なくとも１種
からなる組成物を提供する。
【０００８】
本発明はまた成分（ａ）、（ｂ）および（ｃ）に加えて（ｄ）有機ホスフィットまたはホスホナイトの群からの化合物の少なくとも１種も含む組成物を提供する。
本発明は特に、成分（ａ）、（ｂ）および（ｃ）に加えてｄ）成分（ａ）の重量に基づいて０．０１ないし１０％の量で存在する、有機ホスフィットまたはホスホナイトの群からの化合物の少なくとも１種を含む組成物を提供する。
【０００９】
【発明の実施の形態】
重要な組成物は、成分（ｂ）として式Ｉ
【化３６】
0004154703.tif 000002
〔式中、ｎは１または２を表し；
ｎが１のとき；
Ｒ1 は未置換であるか、または炭素原子数１ないし４のアルキル基、炭素原子数１ないし４のアルコキシ基、炭素原子数１ないし４のアルキルチオ基、ヒドロキシル基、ハロ基、アミノ基、炭素原子数１ないし４のアルキルアミノ基、フェニルアミノ基もしくはジ（炭素原子数１ないし４のアルキル）アミノ基によって置換された、ナフチル基、フェナントリル基、アントリル基、５，６，７，８−テトラヒドロ−２−ナフチル基、５，６，７，８−テトラヒドロ−１−ナフチル基、チエニル基、ベンゾ［ｂ］チエニル基、ナフト［２，３−ｂ］−チエニル基、チアントレニル基、ジベンゾフリル基、クロメニル基、キサンテニル基、フェノキサンチイニル基、ピロリル基、イミダゾリル基、ピラゾリル基、ピラジニル基、ピリミジニル基、ピリダジニル基、インドリジニル基、イソインドリル基、インドリル基、インダゾリル基、プリニル基、キノリジニル基、イソキノリル基、キノリル基、フタラジニル基、ナフチリジニル基、キノキサリニル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソキサゾリル基、フラザニル基、ビフェニル基、ターフェニル基、フルオレニル基またはフェノキサジニル基を表すか、あるいは
Ｒ1 は式II
【化３７】
0004154703.tif 000003
で表される基を表し；
ｎが２のとき；
Ｒ1 は未置換であるかまたは炭素原子数１ないし４のアルキル基もしくはヒドロキシ基で置換されたフェニレン基またはナフチレン基を表すか、あるいは
−Ｒ12−Ｘ−Ｒ13−を表し；
Ｒ2 、Ｒ3 、Ｒ4 およびＲ5 は互いに独立して、水素原子、塩素原子、ヒドロキシル基、炭素原子数１ないし２５のアルキル基、炭素原子数７ないし９のフェニルアルキル基、未置換のもしくは炭素原子数１ないし４のアルキル基で置換されたフェニル基；未置換のもしくは炭素原子数１ないし４のアルキル基で置換された炭素原子数５ないし８のシクロアルキル基；炭素原子数１ないし１８のアルコキシ基、炭素原子数１ないし１８のアルキルチオ基、炭素原子数１ないし４のアルキルアミノ基、ジ（炭素原子数１ないし４のアルキル）アミノ基、炭素原子数１ないし２５のアルカノイルオキシ基、炭素原子数１ないし２５のアルカノイルアミノ基、炭素原子数３ないし２５のアルケノイルオキシ基、酸素原子、硫黄原子もしくは
【化３８】
0004154703.tif 000004
で中断された炭素原子数３ないし２５のアルカノイルオキシ基；炭素原子数６ないし９のシクロアルキルカルボニルオキシ基、ベンゾイルオキシ基または炭素原子数１ないし１２のアルキルで置換されたベンゾイルオキシ基を表すか；あるいはそうでなければ基Ｒ2 およびＲ3 または基Ｒ3 およびＲ4 または基Ｒ4 およびＲ5 は、それらが結合される炭素原子と一緒になって、ベンゾ環を形成し；
Ｒ4 はさらに、−（ＣＨ2 ）p −ＣＯＲ15または−（ＣＨ2 ）q ＯＨ（式中、ｐは０、１または２を表し；ｑは１，２，３，４，５または６を表す。）を表し；あるいはＲ3 、Ｒ5 およびＲ6 が水素原子を表す場合、Ｒ4 はさらに式III
【化３９】
0004154703.tif 000005
（式中、Ｒ1 はｎ＝１に関して上記で定義された意味を表す。）で表される基を表し；
Ｒ6 は水素原子または式IV：
【化４０】
0004154703.tif 000006
（式中、Ｒ4 は式III で表される基を表さずおよびＲ1 はｎ＝１に関して上記で定義された意味を表す。）で表される基を表し；
Ｒ7 、Ｒ8 、Ｒ9 、Ｒ10およびＲ11は互いに独立して、水素原子、ハロゲン原子、ヒドロキシル基、炭素原子数１ないし２５のアルキル基；酸素原子、硫黄原子もしくは
【化４１】
0004154703.tif 000007
で中断された炭素原子数２ないし２５のアルキル基；炭素原子数１ないし２５のアルコキシ基；酸素原子、硫黄原子もしくは
【化４２】
0004154703.tif 000008
で中断された炭素原子数２ないし２５のアルコキシ基；炭素原子数１ないし２５のアルキルチオ基、炭素原子数３ないし２５のアルケニル基、炭素原子数３ないし２５のアルケニルオキシ基、炭素原子数３ないし２５のアルキニル基、炭素原子数３ないし２５のアルキニルオキシ基、炭素原子数７ないし９のフェニルアルキル基、炭素原子数７ないし９のフェニルアルコキシ基、未置換のもしくは炭素原子数１ないし４のアルキルで置換されたフェニル基；未置換のもしくは炭素原子数１ないし４のアルキル基で置換されたフェノキシ基；未置換のもしくは炭素原子数１ないし４のアルキル基で置換された炭素原子数５ないし８のシクロアルキル基；未置換のもしくは炭素原子数１ないし４のアルキル基で置換された炭素原子数５ないし８のシクロアルコキシ基；炭素原子数１ないし４のアルキルアミノ基、ジ（炭素原子数１ないし４のアルキル）アミノ基、炭素原子数１ないし２５のアルカノイル基；酸素原子、硫黄原子もしくは
【化４３】
0004154703.tif 000009
で中断された炭素原子数３ないし２５のアルカノイル基；炭素原子数１ないし２５のアルカノイルオキシ基；酸素原子、硫黄原子もしくは
【化４４】
0004154703.tif 000010
で中断された炭素原子数３ないし２５のアルカノイルオキシ基；炭素原子数１ないし２５のアルカノイルアミノ基；炭素原子数３ないし２５のアルケノイル基；酸素原子、硫黄原子もしくは
【化４５】
0004154703.tif 000011
で中断された炭素原子数３ないし２５のアルケノイル基；炭素原子数３ないし２５のアルケノイルオキシ基；酸素原子、硫黄原子もしくは
【化４６】
0004154703.tif 000012
で中断された炭素原子数３ないし２５のアルケノイルオキシ基；炭素原子数６ないし９のシクロアルキルカルボニル基、炭素原子数６ないし９のシクロアルキルカルボニルオキシ基、ベンゾイル基もしくは炭素原子数１ないし１２のアルキル基で置換されたベンゾイル基；ベンゾイルオキシ基もしくは炭素原子数１ないし１２のアルキル基で置換されたベンゾイルオキシ基；基：
【化４７】
0004154703.tif 000013
を表すか、あるいはそうでなければ
式II中、基Ｒ7 およびＲ8 または基Ｒ8 およびＲ11はそれらが結合される炭素原子と一緒になってベンゾ環を形成し；
Ｒ12およびＲ13は互いに独立して、未置換のもしくは炭素原子数１ないし４のアルキルで置換されたフェニレン基またはナフチレン基を表し；
Ｒ14は水素原子または炭素原子数１ないし８のアルキル基を表し；
Ｒ15はヒドロキシル基、
【化４８】
0004154703.tif 000014
を表し；
Ｒ16およびＲ17は、互いに独立して、水素原子、ＣＦ3 、炭素原子数１ないし１２のアルキル基またはフェニル基を表すか、あるいはＲ16およびＲ17はそれらが結合される炭素原子と一緒になって、未置換であるかもしくは炭素原子数１ないし４のアルキル基によって１ないし３回置換された炭素原子数５ないし８のシクロアルキリデン環を形成し；
Ｒ18およびＲ19は互いに独立して、水素原子、炭素原子数１ないし４のアルキル基またはフェニル基を表し；
Ｒ20は水素原子または炭素原子数１ないし４のアルキル基を表し；
Ｒ21は水素原子、未置換のもしくは炭素原子数１ないし４のアルキル基で置換されたフェニル基；炭素原子数１ないし２５のアルキル基；酸素原子、硫黄原子もしくは
【化４９】
0004154703.tif 000015
によって中断された炭素原子数２ないし２５のアルキル基；未置換であるかもしくはフェニル基において炭素原子数１ないし４のアルキル基によって１ないし３回置換された炭素原子数７ないし９のフェニルアルキル基；未置換であるかもしくはフェニル基において炭素原子数１ないし４のアルキル基によって１ないし３回置換されおよび酸素原子、硫黄原子もしくは
【化５０】
0004154703.tif 000016
によって中断された炭素原子数７ないし２５のフェニルアルキル基を表し；あるいはそうでなければ基Ｒ20およびＲ21は、それらが結合している炭素原子と一緒になって、未置換であるかもしくは炭素原子数１ないし４のアルキル基によって１ないし３回置換された炭素原子数５ないし１２のシクロアルキレン基を形成し；
Ｒ22は水素原子または炭素原子数１ないし４のアルキル基を表し；
Ｒ23は水素原子、炭素原子数１ないし２５のアルカノイル基、炭素原子数３ないし２５のアルケノイル基、酸素原子、硫黄原子もしくは
【化５１】
0004154703.tif 000017
で中断された炭素原子数３ないし２５のアルカノイル基；ジ（炭素原子数１ないし６のアルキル）ホスホノエート基によって置換された炭素原子数２ないし２５のアルカノイル基；炭素原子数６ないし９のシクロアルキルカルボニル基、テノイル基、フルオイル基、ベンゾイル基もしくは炭素原子数１ないし１２のアルキル基で置換されたベンゾイル基；
【化５２】
0004154703.tif 000018
（基中、ｓは０，１または２を表す。）を表し；
Ｒ24およびＲ25は互いに独立して水素原子または炭素原子数１ないし１８のアルキル基を表し；
Ｒ26は水素原子または炭素原子数１ないし８のアルキル基を表し；
Ｒ27は直接結合、炭素原子数１ないし１８のアルキレン基；酸素原子、硫黄原子もしくは
【化５３】
0004154703.tif 000019
によって置換された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、炭素原子数７ないし８のビシクロアルキレン基、未置換のもしくは炭素原子数１ないし４のアルキル基で置換されたフェニレン基、
【化５４】
0004154703.tif 000020
を表し；
Ｒ28はヒドロキシル基、
【化５５】
0004154703.tif 000021
（基中、  ｒは１，２または３を表す。）を表し；
Ｒ29は酸素原子、−ＮＨ−または
【化５６】
0004154703.tif 000022
を表し；
Ｒ30は炭素原子数１ないし１８のアルキル基またはフェニル基を表し；
Ｒ31は水素原子または炭素原子数１ないし１８のアルキル基を表し；
Ｍはｒ−価の金属カチオンを表し；
Ｘは直接結合、酸素原子、硫黄原子もしくは−ＮＲ31−を表す。〕で表される化合物を含む組成物である。
【００１０】
未置換であるか、または、炭素原子数１ないし４のアルキル基、炭素原子数１ないし４のアルコキシ基、炭素原子数１ないし４のアルキルチオ基、ヒドロキシル基、ハロ基、アミノ基、炭素原子数１ないし４のアルキルアミノ基、フェニルアミノ基もしくはジ（炭素原子数１ないし４のアルキル）アミノ基によって置換された、ナフチル基、フェナントリル基、アントリル基、５，６，７，８−テトラヒドロ−２−ナフチル基、５，６，７，８−テトラヒドロ−１−ナフチル基、チエニル基、ベンゾ［ｂ］チエニル基、ナフト［２，３−ｂ］−チエニル基、チアントレニル基、ジベンゾフリル基、クロメニル基、キサンテニル基、フェノキサンチイニル基、ピロリル基、イミダゾリル基、ピラゾリル基、ピラジニル基、ピリミジニル基、ピリダジニル基、インドリジニル基、イソインドリル基、インドリル基、インダゾリル基、プリニル基、キノリジニル基、イソキノリル基、キノリル基、フタラジニル基、ナフチリジニル基、キノキサリニル基、キナゾリニル基、シンノリニル基、プテリジニル基、カルバゾリル基、β−カルボリニル基、フェナントリジニル基、アクリジニル基、ペリミジニル基、フェナントロリニル基、フェナジニル基、イソチアゾリル基、フェノチアジニル基、イソキサゾリル基、フラザニル基、ビフェニル基、ターフェニル基、フルオレニル基またはフェノキサジニル基は、例えば１−ナフチル基、２−ナフチル基、１−フェニルアミノ−４−ナフチル基、１−メチルナフチル基、２−メチルナフチル基、１−メトキシ−２−ナフチル基、２−メトキシ−１−ナフチル基、１−ジメチルアミノ−２−ナフチル基、１，２−ジメチル−４−ナフチル基、１，２−ジメチル−６−ナフチル基、１，２−ジメチル−７−ナフチル基、１，３−ジメチル−６−ナフチル基、１，４−ジメチル−６−ナフチル基、１，５−ジメチル−２−ナフチル基、１，６−ジメチル−２−ナフチル基、１−ヒドロキシ−２−ナフチル基、２−ヒドロキシ−１−ナフチル基、１，４−ジヒドロキシ−２−ナフチル基、７−フェナントリル基、１−アントリル基、２−アントリル基、９−アントリル基、３−ベンゾ［ｂ］チエニル基、５−ベンゾ［ｂ］チエニル基、２−ベンゾ［ｂ］チエニル基、４−ジベンゾフリル基、４，７−ジベンゾフリル基、４−メチル−７−ジベンゾフリル基、２−キサンテニル基、８−メチル−２−キサンテニル基、３−キサンテニル基、２−フェノキサンチニル基、２，７−フェノキサンチイニル基、２−ピロリル基、３−ピロリル基、５−メチル−３−ピロリル基、２−イミダゾリル基、４−イミダゾリル基、５−イミダゾリル基、２−メチル−４−イミダゾリル基、２−エチル−４−イミダゾリル基、２−エチル−５−イミダゾリル基、３−ピラゾリル基、１−メチル−３−ピラゾリル基、１−プロピル−４−ピラゾリル基、２−ピラジニル基、５，６−ジメチル−２−ピラジニル基、２−インドリジニル基、２−メチル−３−イソインドリル基、２−メチル−１−イソインドリル基、１−メチル−２−インドリル基、１−メチル−３−インドリル基、１，５−ジメチル−２−インドリル基、１−メチル−３−インダゾリル基、２，７−ジメチル−８−プリニル基、２−メトキシ−７−メチル−８−プ���ニル基、２−キノリジニル基、３−イソキノリル基、６−イソキノリル基、７−イソキノリル基、イソキノリル基、３−メトキシ−６−イソキノリル基、２−キノリル基、６−キノリル基、７−キノリル基、２−メトキシ−３−キノリル基、２−メトキシ−６−キノリル基、６−フタラジニル基、７−フタラジニル基、１−メトキシ−６−フタラジニル基、１，４−ジメトキシ−６−フタラジニル基、１，８−ナフチリジン−２−イル基、２−キノキサリニル基、６−キノキサリニル基、２，３−ジメチル−６−キノキサリニル基、２，３−ジメトキシ−６−キノキサニリニル基、２−キナゾリニル基、７−キナゾリニル基、２−ジメチルアミノ−６−キナゾリニル基、３−シンノリニル基、６−シンノリニル基、７−シンノリニル基、３−メトキシ−７−シンノリニル基、２−プテリジニル基、６−プテリジニル基、７−プテリジニル基、６，７−ジメトキシ−２−プテリジニル基、２−カルバゾリル基、３−カルバゾリル基、９−メチル−２−カルバゾリル基、９−メチル−３−カルバゾリル基、β−カルボリニ−３−イル基、１−メチル−β−カルボリニ−３−イル基、１−メチル−β−カルボリニ−６−イル基、３−フェナントリジニル基、２−アクリジニル基、３−アクリジニル基、２−ペリミジニル基、１−メチル−５−ペリミジニル基、５−フェナントロリニル基、６−フェナントロリニル基、１−フェナジニル基、２−フェナジニル基、３−イソチアゾリル基、４−イソチアゾリル基、５−イソチアゾリル基、２−フェノチアジニル基、３−フェノチアジニル基、１０−メチル−３−フェノチアジニル基、３−イソキサゾリル基、４−イソキサゾリル基、５−イソキサゾリル基、４−メチル−３−フラザニル基、２−フェノキサジニル基または１０−メチル−２−フェノキサジニル基である。
【００１１】
未置換であるか、または、炭素原子数１ないし４のアルキル基、炭素原子数１ないし４のアルコキシ基、炭素原子数１ないし４のアルキルチオ基、ヒドロキシル基、フェニルアミノ基もしくはジ（炭素原子数１ないし４のアルキル）アミノ基によって置換された、ナフチル基、フェナントリル基、アントリル基、５，６，７，８−テトラヒドロ−２−ナフチル基、５，６，７，８−テトラヒドロ−１−ナフチル基、チエニル基、ベンゾ［ｂ］チエニル基、ナフト［２，３−ｂ］−チエニル基、チアントレニル基、ジベンゾフリル基、クロメニル基、キサンテニル基、フェノキサンチイニル基、ピロリル基、イソインドリル基、インドリル基、フェノチアジニル基、ビフェニル基、ターフェニル基、フルオレニル基またはフェノキサジニル基は、例えば１−ナフチル基、２−ナフチル基、１−フェニルアミノ−４−ナフチル基、１−メチルナフチル基、２−メチルナフチル基、１−メトキシ−２−ナフチル基、２−メトキシ−１−ナフチル基、１−ジメチルアミノ−２−ナフチル基、１，２−ジメチル−４−ナフチル基、１，２−ジメチル−６−ナフチル基、１，２−ジメチル−７−ナフチル基、１，３−ジメチル−６−ナフチル基、１，４−ジメチル−６−ナフチル基、１，５−ジメチル−２−ナフチル基、１，６−ジメチル−２−ナフチル基、１−ヒドロキシ−２−ナフチル基、２−ヒドロキシ−１−ナフチル基、１，４−ジヒドロキシ−２−ナフチル基、７−フェナントリル基、１−アントリル基、２−アントリル基、９−アントリル基、３−ベンゾ［ｂ］チエニル基、５−ベンゾ［ｂ］チエニル基、２−ベンゾ［ｂ］チエニル基、４−ジベンゾフリル基、４，７−ジベンゾフリル基、４−メチル−７−ジベンゾフリル基、２−キサンテニル基、８−メチル−２−キサンテニル基、３−キサンテニル基、２−ピロリル基、３−ピロリル基、２−フェノチアジニル基、３−フェノチアジニル基、１０−メチル−３−フェノチアジニル基である。
【００１２】
ハロゲン原子（ハロ基）は、例えば塩素原子、臭素原子またはヨウ素原子である。塩素原子により与えられるものが好ましい。
【００１３】
２５個までの炭素原子を含むアルカノイル基は枝分かれしたまたは枝分かれしていない基であり、例えば、ホルミル基、アセチル基、プロピオニル基、ブタノイル基、ペンタノイル基、ヘキサノイル基、ヘプタノイル基、オクタノイル基、ノナノイル基、デカノイル基、ウンデカノイル基、ドデカノイル基、トリデカノイル基、テトラデカノイル基、ペンタデカノイル基、ヘキサデカノイル基、ヘプタデカノイル基、オクタデカノイル基、エイコサノイル基またはドコサノイル基である。好ましいものは、２ないし１８個の、特には２ないし１２個の、例えば２ないし６個の炭素原子をもつアルカノイル基で与えられるものである。特別に好ましいものはアセチル基で与えられるものである。
【００１４】
ジ（炭素原子数１ないし６のアルキル）ホスホネート基によって置換された
炭素原子数２ないし２５個のアルカノイル基は、例えば（ＣＨ3 ＣＨ2 Ｏ）2 ＰＯＣＨ2 ＣＯ−、（ＣＨ3 Ｏ）2 ＰＯＣＨ2 ＣＯ−、（ＣＨ3 ＣＨ2 ＣＨ2 ＣＨ2 Ｏ）2 ＰＯＣＨ2 ＣＯ−、（ＣＨ3 ＣＨ2 Ｏ）2 ＰＯＣＨ2 ＣＨ2 ＣＯ−、（ＣＨ3 Ｏ）2 ＰＯＣＨ2 ＣＨ2 ＣＯ−、（ＣＨ3 ＣＨ2 ＣＨ2 ＣＨ2 Ｏ）2 ＰＯＣＨ2 ＣＨ2 ＣＯ−、（ＣＨ3 ＣＨ2 Ｏ）2 ＰＯ（ＣＨ2 ）4 ＣＯ−、（ＣＨ3 ＣＨ2 Ｏ）2 ＰＯ（ＣＨ2 ）8 ＣＯ−または（ＣＨ3 ＣＨ2 Ｏ）2 ＰＯ（ＣＨ2 ）17ＣＯ−である。
【００１５】
２５個までの炭素原子を含むアルカノイルオキシ基は枝分かれしたまたは枝分かれしていない基であり、例えばホルミルオキシ基、アセトキシ基、プロピオニルオキシ基、ブタノイルオキシ基、ペンタノイルオキシ基、ヘキサノイルオキシ基、ヘプタノイルオキシ基、オクタノイルオキシ基、ノナノイルオキシ基、デカノイルオキシ基、ウンデカノイルオキシ基、ドデカノイルオキシ基、トリデカノイルオキシ基、テトラデカノイルオキシ基、ペンタデカノイルオキシ基、ヘキサデカノイルオキシ基、ヘプタデカノイルオキシ基、オクタデカノイルオキシ基、エイコサノイルオキシ基またはドコサノイルオキシ基である。好ましいものは、２ないし１８個の、特には２ないし１２個の、例えば２ないし６個の炭素原子をもつアルカノイルオキシ基で与えられるものである。特別に好ましいものはアセトキシ基で与えられるものである。
【００１６】
３ないし２５個の炭素原子をもつアルケノイル基は枝分かれしたまたは枝分かれしていない基であり、例えばプロペノイル基、２−ブテノイル基、３−ブテノイル基、イソブテノイル基、ｎ−２，４−ペンダジエノイル基、３−メチル−２−ブテノイル基、ｎ−２−オクテノイル基、ｎ−２−ドデセノイル基、イソ−ドデセノイル基、オレオイル基、ｎ−２−オクタデセノイル基またはｎ−４−オクタデセノイル基である。好ましいものは、３ないし１８個の、特には３ないし１２個の、例えば３ないし６個の、特別には３ないし４個の炭素原子をもつアルケノイル基で与えられるものである。
【００１７】
酸素原子、硫黄原子もしくは
【化５７】
0004154703.tif 000023
によって中断された炭素原子数３ないし２５のアルケノイル基は、例えばＣＨ3 ＯＣＨ2 ＣＨ2 ＣＨ＝ＣＨＣＯ−またはＣＨ3 ＯＣＨ2 ＣＨ2 ＯＣＨ＝ＣＨＣＯ−である。
【００１８】
３ないし２５個の炭素原子をもつアルケノイルオキシ基は枝分かれしたまたは枝分かれしていない基であり、代表的にはプロペノイルオキシ基、２−ブテノイルオキシ基、３−ブテノイルオキシ基、イソブテノイルオキシ基、ｎ−２，４−ペンダジエノイルオキシ基、３−メチル−２−ブテノイルオキシ基、ｎ−２−オクテノイルオキシ基、ｎ−２−ドデセノイルオキシ基、イソ−ドデセノイルオキシ基、オレオイルオキシ基、ｎ−２−オクタデセノイルオキシ基またはｎ−４−オクタデセノイルオキシ基である。好ましいものは、３ないし１８個の、特には３ないし１２個の、例えば３ないし６個の、特別には３ないし４個の炭素原子をもつアルケノイルオキシ基で与えられるものである。
【００１９】
酸素原子、硫黄原子もしくは
【化５８】
0004154703.tif 000024
によって中断された炭素原子数３ないし２５のアルケノイルオキシ基は、例えばＣＨ3 ＯＣＨ2 ＣＨ2 ＣＨ＝ＣＨＣＯＯ−またはＣＨ3 ＯＣＨ2 ＣＨ2 ＯＣＨ＝ＣＨＣＯＯ−である。
【００２０】
酸素原子、硫黄原子もしくは
【化５９】
0004154703.tif 000025
によって中断された炭素原子数３ないし２５のアルカノイル基は、例えばＣＨ3 −Ｏ−ＣＨ2 ＣＯ−、ＣＨ3 −Ｓ−ＣＨ2 ＣＯ−、ＣＨ3 −ＮＨ−ＣＨ2 ＣＯ−、ＣＨ3 −Ｎ（ＣＨ3 ）−ＣＨ2 ＣＯ−、ＣＨ3 −Ｏ−ＣＨ2 ＣＨ2 −Ｏ−ＣＨ2 ＣＯ−、ＣＨ3 −（Ｏ−ＣＨ2 ＣＨ2 −）2 Ｏ−ＣＨ2 ＣＯ−、ＣＨ3 −（Ｏ−ＣＨ2 ＣＨ2 ）3 −Ｏ−ＣＨ2 ＣＯ−またはＣＨ3 −（Ｏ−ＣＨ2 ＣＨ2 ）4 Ｏ−ＣＨ2 ＣＯ−である。
【００２１】
酸素原子、硫黄原子もしくは
【化６０】
0004154703.tif 000026
によって中断された炭素原子数３ないし２５のアルカノイルオキシ基は、例えばＣＨ3 −Ｏ−ＣＨ2 ＣＯＯ−、ＣＨ3 −Ｓ−ＣＨ2 ＣＯＯ−、ＣＨ3 −ＮＨ−ＣＨ2 ＣＯＯ−、ＣＨ3 −Ｎ（ＣＨ3 ）−ＣＨ2 ＣＯＯ−、ＣＨ3 −Ｏ−ＣＨ2 ＣＨ2 −Ｏ−ＣＨ2 ＣＯＯ−、ＣＨ3 −（Ｏ−ＣＨ2 ＣＨ2 −）2 Ｏ−ＣＨ2 ＣＯＯ−、ＣＨ3 −（Ｏ−ＣＨ2 ＣＨ2 ）3 −Ｏ−ＣＨ2 ＣＯＯ−またはＣＨ3 −（Ｏ−ＣＨ2 ＣＨ2 ）4 Ｏ−ＣＨ2 ＣＯＯ−である。
【００２２】
炭素原子数６ないし９のシクロアルキルカルボニル基は、例えばシクロペンチルカルボニル基、シクロヘキシルカルボニル基、シクロヘプチルカルボニル基またはシクロオクチルカルボニル基である。シクロヘキシルカルボニル基が好ましい。
【００２３】
炭素原子数６ないし９のシクロアルキルカルボニルオキシ基は、例えばシクロペンチルカルボニルオキシ基、シクロヘキシルカルボニルオキシ基、シクロヘプチルカルボニルオキシ基またはシクロオクチルカルボニルオキシ基である。シクロヘキシルカルボニルオキシ基が好ましい。
【００２４】
好ましくは１ないし３個の、特別には１または２個のアルキル基を有する炭素原子数１ないし１２のアルキル基で置換されたベンゾイル基は例えば、ｏ−、ｍ−、ｐ−メチルベンゾイル基、２，３−ジメチルベンゾイル基、２，４−ジメチルベンゾイル基、２，５−ジメチルベンゾイル基、２，６−ジメチルベンゾイル基、３，４−ジメチルベンゾイル基、３，５−ジメチルベンゾイル基、２−メチル−６−エチルベンゾイル基、４−第三ブチルベンゾイル基、２−エチルベンゾイル基、２，４，６−トリメチルベンゾイル基、２，６−ジメチル−４−第三ブチルベンゾイル基または３，５−ジ−第三ブチルベンゾイル基である。好ましい置換基は炭素原子数１ないし８のアルキル基、特には炭素原子数１ないし４のアルキル基である。
【００２５】
好ましくは１ないし３個の、特別には１または２個のアルキル基を有する炭素原子数１ないし１２のアルキル基で置換されたベンゾイルオキシ基は例えば、ｏ−、ｍ−、ｐ−メチルベンゾイルオキシ基、２，３−ジメチルベンゾイルオキシ基、２，４−ジメチルベンゾイルオキシ基、２，５−ジメチルベンゾイルオキシ基、２，６−ジメチルベンゾイルオキシ基、３，４−ジメチルベンゾイルオキシ基、３，５−ジメチルベンゾイルオキシ基、２−メチル−６−エチルベンゾイルオキシ基、４−第三ブチルベンゾイルオキシ基、２−エチルベンゾイルオキシ基、２，４，６−トリメチルベンゾイルオキシ基、２，６−ジメチル−４−第三ブチルベンゾイルオキシ基または３，５−ジ−第三ブチルベンゾイルオキシ基である。好ましい置換基は炭素原子数１ないし８のアルキル基、特には炭素原子数１ないし４のアルキル基である。
【００２６】
２５個までの炭素原子のアルキル基は枝分かれしたまたは枝分かれしていない基であり、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基またはドコシル基である。Ｒ2 およびＲ4 の好ましい意味の１つは例えば、炭素原子数１ないし１８のアルキル基である。Ｒ4 の特に好ましい意味は炭素原子数１ないし４のアルキル基である。
【００２７】
炭素原子数３ないし２５のアルケニル基は枝分かれしたまたは枝分かれしていない基であり、例えば、プロペニル基、２−ブテニル基、３−ブテニル基、イソブテニル基、ｎ−２，４−ペンタジエニル基、３−メチル−２−ブテニル基、ｎ−２−オクテニル基、ｎ−２−ドデセニル基、イソドデセニル基、オレイル基、ｎ−２−オクタデセニル基またはｎ−４−オクタデセニル基である。好ましいものは３ないし１８個、特には３ないし１２個、例えば３ないし６個、特に３ないし４個の炭素原子をもつアルケニル基で与えられる。
【００２８】
炭素原子数３ないし２５のアルケニルオキシ基は枝分かれしたまたは枝分かれしていない基であり、例えば、プロペニルオキシ基、２−ブテニルオキシ基、３−ブテニルオキシ基、イソブテニルオキシ基、ｎ−２，４−ペンタジエニルオキシ基、３−メチル−２−ブテニルオキシ基、ｎ−２−オクテニルオキシ基、ｎ−２−ドデセニルオキシ基、イソドデセニルオキシ基、オレイルオキシ基、ｎ−２−オクタデセニルオキシ基またはｎ−４−オクタデセニルオキシ基である。好ましいものは３ないし１８個、特には３ないし１２個、例えば３ないし６個、特に３ないし４個の炭素原子をもつアルケニルオキシ基で与えられるものである。
【００２９】
３ないし２５個の炭素原子をもつアルキニル基は枝分かれしたまたは枝分かれしていない基であり、例えばプロピニル基（−ＣＨ2 −Ｃ≡ＣＨ）、２−ブチニル基、３−ブチニル基、ｎ−２−オクチニル基またはｎ−２−ドデシニル基である。
好ましいものは３ないし１８個の、特に３ないし１２個の、例えば３ないし６個の、特別には３ないし４個の炭素原子をもつアルキニル基で与えられるものである。
【００３０】
３ないし２５個の炭素原子をもつアルキニルオキシ基は枝分かれしたまたは枝分かれしていない基であり、例えばプロピニルオキシ基（−ＯＣＨ2 −Ｃ≡ＣＨ）、２−ブチニルオキシ基、３−ブチニルオキシ基、ｎ−２−オクチニルオキシ基またはｎ−２−ドデシニルオキシ基である。
好ましいものは３ないし１８個の、特に３ないし１２個の、例えば３ないし６個の、特別には３ないし４個の炭素原子をもつアルキニルオキシ基で与えられるものである。
【００３１】
酸素原子、硫黄原子もしくは
【化６１】
0004154703.tif 000027
によって中断された炭素原子数２ないし２５のアルキル基は、例えばＣＨ3 −Ｏ−ＣＨ2 −、ＣＨ3 −Ｓ−ＣＨ2 −、ＣＨ3 −ＮＨ−ＣＨ2 −、ＣＨ3 −Ｎ（ＣＨ3 ）−ＣＨ2 −、ＣＨ3 −Ｏ−ＣＨ2 ＣＨ2 −Ｏ−ＣＨ2 −、ＣＨ3 −（Ｏ−ＣＨ2 ＣＨ2 −）2 Ｏ−ＣＨ2 −、ＣＨ3 −（Ｏ−ＣＨ2 ＣＨ2 ）3 −Ｏ−ＣＨ2 −またはＣＨ3 −（Ｏ−ＣＨ2 ＣＨ2 ）4 Ｏ−ＣＨ2 −である。
【００３２】
炭素原子数７ないし９のフェニルアルキル基は、例えばベンジル基、α−メチルベンジル基、α，α−ジメチルベンジル基または２−フェニルエチル基である。ベンジル基およびα，α−ジメチルベンジル基が好ましい。
【００３３】
未置換であるかまたはフェニル基において炭素原子数１ないし４のアルキル基によって１ないし３回置換された炭素原子数７ないし９のフェニルアルキル基は、例えばベンジル基、α−メチルベンジル基、α，α−ジメチルベンジル基、２−フェニルエチル基、２−メチルベンジル基、３−メチルベンジル基、４−メチルベンジル基、２，４−ジメチルベンジル基、２，６−ジメチルベンジル基または４−第三ブチルベンジル基である。ベンジル基が好ましい。
【００３４】
未置換であるかまたはフェニル基において炭素原子数１ないし４のアルキル基によって１ないし３回置換された、および酸素原子、硫黄原子もしくは
【化６２】
0004154703.tif 000028
によって中断された炭素原子数７ないし２５のフェニルアルキル基は枝分かれしたまたは枝分かれしていない基であり、例えば、フェノキシメチル基、２−メチルフェノキシメチル基、３−メチルフェノキシメチル基、４−メチルフェノキシメチル基、２，４−ジメチルフェノキシメチル基、２，３−ジメチルフェノキシメチル基、フェニルチオメチル基、Ｎ−メチル−Ｎ−フェニルメチル基、Ｎ−エチル−Ｎ−フェニルメチル基、４−第三ブチルフェノキシメチル基、４−第三ブチルフェノキシエトキシメチル基、２，４−ジ第三ブチルフェノキシメチル基、２，４−ジ第三ブチルフェノキシエトキシメチル基、フェノキシエトキシエトキシエトキシメチル基、ベンジルオキシメチル基、ベンジルオキシエトキシメチル基、Ｎ−ベンジル−Ｎ−エチルメチル基またはＮ−ベンジル−Ｎ−イソプロピルメチル基である。
【００３５】
炭素原子数１ないし９のフェニルアルコキシ基は、例えばベンジルオキシ基、α−メチルベンジルオキシ基、α，α−ジメチルベンジルオキシ基または２−フェニルエトキシ基である。ベンジルオキシ基が好ましい。
【００３６】
好ましくは１ないし３個の、特には１または２個のアルキル基を含む炭素原子数１ないし４のアルキル基で置換されたフェニル基は例えば、ｏ−、ｍ−、ｐ−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２−メチル−６−エチルフェニル基、４−第三ブチルフェニル基、２−エチルフェニル基または２，６−ジエチルフェニル基である。
【００３７】
好ましくは１ないし３個の、特には１または２個のアルキル基を含む炭素原子数１ないし４のアルキル基で置換されたフェノキシ基は例えば、ｏ−、ｍ−、ｐ−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２−メチル−６−エチルフェノキシ基、４−第三ブチルフェノキシ基、２−エチルフェノキシ基または２，６−ジエチルフェノキシ基を表す。
【００３８】
未置換のもしくは炭素原子数１ないし４のアルキル基で置換された炭素原子数５ないし８のシクロアルキル基、例えば、シクロペンチル基、メチルシクロペンチル基、ジメチルシクロペンチル基、シクロヘキシル基、メチルシクロヘキシル基、ジメチルシクロヘキシル基、トリメチルシクロヘキシル基、第三ブチルシクロヘキシル基、シクロヘプチル基またはシクロオクチル基である。好ましいのはシクロヘキシル基および第三ブチルシクロヘキシル基である。
【００３９】
未置換のもしくは炭素原子数１ないし４のアルキル基で置換された炭素原子数５ないし８のシクロアルキルオキシ基は、例えば、シクロペントキシ基、メチルシクロペントキシ基、ジメチルシクロペントキシ基、シクロヘキソキシ基、メチルシクロヘキソキシ基、ジメチルシクロヘキソキシ基、トリメチルシクロヘキソキシ基、第三ブチルシクロヘキソキシ基、シクロヘプトキシ基またはシクロオクトキシ基である。好ましいのはシクロヘキソキシ基および第三ブチルシクロヘキソキシ基である。
【００４０】
２５個までの炭素原子をもつアルコキシ基は枝分かれしたまたは枝分かれしていない基であり、例えば、メトキシ基、エトキシ基、プロポキシ基、イソプロポキシ基、ｎ−ブトキシ基、イソブトキシ基、ペントキシ基、イソペントキシ基、ヘキソキシ基、ヘプトキシ基、オクトキシ基、デシルオキシ基、テトラデシルオキシ基、ヘキサデシルオキシ基またはオクタデシルオキシ基である。好ましいものは１ないし１２個の、特に１ないし８個の、例えば１ないし６個の炭素原子をもつアルコキシ基で与えられるものである。
【００４１】
酸素原子、硫黄原子もしくは
【化６３】
0004154703.tif 000029
によって中断された炭素原子数２ないし２５のアルコキシ基は、例えばＣＨ3 −Ｏ−ＣＨ2 ＣＨ2 Ｏ−、ＣＨ3 −Ｓ−ＣＨ2 ＣＨ2 Ｏ−、ＣＨ3 −ＮＨ−ＣＨ2 ＣＨ2 Ｏ−、ＣＨ3 −Ｎ（ＣＨ3 ）−ＣＨ2 ＣＨ2 Ｏ−、ＣＨ3 −Ｏ−ＣＨ2 ＣＨ2 −Ｏ−ＣＨ2 ＣＨ2 Ｏ−、ＣＨ3 −（Ｏ−ＣＨ2 ＣＨ2 −）2 Ｏ−ＣＨ2 ＣＨ2 Ｏ−、ＣＨ3 −（Ｏ−ＣＨ2 ＣＨ2 ）3 −Ｏ−ＣＨ2 ＣＨ2 Ｏ−またはＣＨ3 −（Ｏ−ＣＨ2 ＣＨ2 ）4 Ｏ−ＣＨ2 ＣＨ2 Ｏ−である。
【００４２】
２５個までの炭素原子をもつアルキルチオ基は枝分かれしたまたは枝分かれしていない基であり、例えば、メチルチオ基、エチルチオ基、プロピルチオ基、イソプロピルチオ基、ｎ−ブチルチオ基、イソブチルチオ基、ペンチルチオ基、イソペンチルチオ基、ヘキシルチオ基、ヘプチルチオ基、オクチルチオ基、デシルチオ基、テトラデシルチオ基、ヘキサデシルチオ基またはオクタデシルチオ基である。好ましいものは１ないし１２個の、特に１ないし８個の、例えば１ないし６個の炭素原子をもつアルキルチオ基で与えられるものである。
【００４３】
４個までの炭素原子をもつアルキルアミノ基は枝分かれしたまたは枝分かれしていない基であり、例えば、メチルアミノ基、エチルアミノ基、プロピルアミノ基、イソプロピルアミノ基、ｎ−ブチルアミノ基、イソブチルアミノ基または第三ブチルアミノ基である。
【００４４】
ジ（炭素原子数１ないし４のアルキル）アミノ基はまた、枝分かれしたまたは枝分かれしていない、互いに独立した２つの基であり、例えば、ジメチルアミノ基、メチルエチルアミノ基、ジエチルアミノ基、メチル−ｎ−プロピルアミノ基、メチル−ｎ−プロピルアミノ基、メチルイソプロピルアノ基、メチル−ｎ−ブチルアミノ基、メチルイソブチルアミノ基、エチルイソプロピルアミノ基、エチル−ｎ−イソブチルアミノ基、エチルイソブチルアミノ基、エチル−第三ブチルアミノ基、ジエチルアミノ基、ジイソプロピルアミノ基、イソプロピル−ｎ−ブチルアミノ基、イソプロピルイソブチルアミノ基、ジ−ｎ−ブチルアミノ基またはジイソブチルアミノ基である。
【００４５】
２５個までの炭素原子をもつアルカノイルアミノ基は枝分かれしたまたは枝分かれしていない基であり、例えば、ホルミルアミノ基、アセチルアミノ基、プロピオニルアミノ基、ブタノイルアミノ基、ペンタノイルアミノ基、ヘキサノイルアミノ基、ヘプタノイルアミノ基、オクタノイルアミノ基、ノナノイルアミノ基、デカノイルアミノ基、ウンデカノイルアミノ基、ドデカノイルアミノ基、トリデカノイルアミノ基、テトラデカノイルアミノ基、ペンタデカノイルアミノ基、ヘキサデカノイルアミノ基、ヘプタデカノイルアミノ基、オクタデカノイルアミノ基、エイコサノイルアミノ基またはドコサノイルアミノ基である。好ましいものは、２ないし１８個の、特には２ないし１２個の、例えば２ないし６個の炭素原子をもつアルカノイルアミノ基で与えられるものである。
【００４６】
炭素原子数１ないし１８のアルキレン基は枝分かれしたまたは枝分かれしていない基であり、例えば、メチレン基、エチレン基、プロピレン基、トリメチレン基、テトラメチレン基、ペンタメチレン基、ヘキサメチレン基、ヘプタメチレン基、オクタメチレン基、デカメチレン基、ドデカメチレン基またはオクタデカメチレン基である。好ましいものは炭素原子数１ないし１２のアルキレン基、特に炭素原子数１ないし８のアルキレン基で与えられるものである。
【００４７】
炭素原子数１ないし４のアルキル基で置換された炭素原子数５ないし１２のシクロアルキレン環は好ましくは１ないし３個の、好ましくは１ないし２個の枝分かれしたまたは枝分かれしていないアルキル基を含み、例えば、シクロペンチキレン基、メチルシクロペンチキレン基、ジメチルシクロペンチキレン基、シクロヘキシキレン基、メチルシクロヘキシキレン基、ジメチルシクロヘキシキレン基、トリメチルシクロヘキシキレン基、第三ブチルシクロヘキシキレン基、シクロヘプチキレン基、シクロオクチキレン基またはシクロデシレン基である。好ましいものは、シクロヘキシレン基および第三ブチルシクロヘキシレン基で与えられるものである。
【００４８】
酸素原子、硫黄原子もしくは
【化６４】
0004154703.tif 000030
によって中断された炭素原子数２ないし１８のアルキレン基は、例えば−ＣＨ2 −Ｏ−ＣＨ2 −、−ＣＨ2 −Ｓ−ＣＨ2 −、−ＣＨ2 −ＮＨ−ＣＨ2 −、−ＣＨ2 −Ｎ（ＣＨ3 ）−ＣＨ2 −、−ＣＨ2 −Ｏ−ＣＨ2 ＣＨ2 −Ｏ−ＣＨ2 −、−ＣＨ2 −（Ｏ−ＣＨ2 ＣＨ2 −）2 Ｏ−ＣＨ2 −、−ＣＨ2 （Ｏ−ＣＨ2 ＣＨ2 −）3 Ｏ−ＣＨ2 −、−ＣＨ2 −（Ｏ−ＣＨ2 ＣＨ2 −）4 Ｏ−ＣＨ2 −または−ＣＨ2 ＣＨ2 −Ｓ−ＣＨ2 ＣＨ2 −である。
【００４９】
炭素原子数２ないし１８のアルキニレン基は、例えばビニレン基、メチルビニレン基、オクテニルエチレン基またはドデセニルエチレン基である。好ましいものは、炭素原子数２ないし８のアルケニレン基で与えられるものである。
【００５０】
２ないし２０個の炭素原子をもつアルキリデン基は、例えばエチリデン基、プロピリデン基、ブチリデン基、ペンチリデン基、４−メチルペンチリデン基、ヘプチリデン基、ノニリデン基、トリデシリデン基、ノナデシリデン基、１−メチルエチリデン基、１−エチルプロピリデン基または１−エチルペンチリデン基である。好ましいものは炭素原子数２ないし８のアルキリデン基で与えられるものである。
【００５１】
７ないし２０個の炭素原子をもつフェニルアルキリデン基は、例えばベンジリデン基、２−フェニルエチリデン基または１−フェニル−２−ヘキシリデン基である。好ましいのは炭素原子数７ないし９のフェニルアルキリデン基で与えられるものである。
【００５２】
炭素原子数５ないし８のシクロアルキレン基は、２個の自由電子価および少なくとも１つの環単位をもつ飽和炭化水素であり、例えばシクロペンチレン基、シクロヘキシレン基、シクロヘプチレン基またはシクロオクチレン基である。好ましいものはシクロヘキシレン基である。
【００５３】
炭素原子数７ないし８のビシクロアルキレン基は例えば、ビシクロヘキシレン基、ビシクロオクチレン基である。
【００５４】
未置換のもしくは炭素原子数ないし４のアルキル基で置換されたフェニレン基またはナフチレン基は、例えば１，２−、１，３−、１，４−フェニレン基、１，２−、１，３−、１，４−、１，６−、１，７−、２，６−または２，７−ナフチレン基である。１，４−フェニレン基が好ましい。
【００５５】
炭素原子数１ないし４のアルキル基で置換された炭素原子数５ないし８のシクロアルキリデン環は１ないし３個の、特に１ないし２個の枝分かれしたまたは枝分かれしていないアルキル基を含み、例えばシクロペンチリデン基、メチルシクロペンチリデン基、ジメチルシクロペンチリデン基、シクロヘキシリデン基、メチルシクロヘキシリデン基、ジメチルシクロヘキシリデン基、トリメチルシクロヘキシリデン基、第三ブチルシクロヘキシリデン基、シクロヘプチリデン基またはシクロオクチリデン基である。好ましいものは、シクロヘキシリデン基および第三ブチルシクロヘキシリデン基で与えられるものである。
【００５６】
一価、二価もしくは三価の金属カチオンは、好ましくはアルカリ金属、アルカリ土類金属またはアルミニウムカチオンであり、例えば、Ｎａ+ ，Ｋ+ ，Ｍｇ++，Ｃａ++またはＡｌ+++ である。
【００５７】
好ましいものは、式中、ｎが２のとき
Ｒ1 が−Ｒ12−Ｘ−Ｒ13−を表し；
Ｒ12およびＲ13がフェニレン基を表し；
Ｘが酸素原子もしくは−ＮＲ31−を表し；および
Ｒ31が炭素原子数１ないし４のアルキル基を表す式Ｉで表される化合物の少なくとも１種を成分（ｂ）として含む組成物で与えられるものである。
【００５８】
好ましいものはまた、  成分（ｂ）として、式中
ｎが１のとき
Ｒ1 は未置換であるか、または炭素原子数１ないし４のアルキル基、炭素原子数１ないし４のアルコキシ基、炭素原子数１ないし４のアルキルチオ基、ヒドロキシル基、ハロ基、アミノ基、炭素原子数１ないし４のアルキルアミノ基もしくはジ（炭素原子数１ないし４のアルキル）アミノ基によって置換された、ナフチル基、フェナントリル基、チエニル基、ジベンゾフリル基、フルオレニル基またはフェノキサジニル基を表すか、あるいは
Ｒ1 は式II
【化６５】
0004154703.tif 000031
で表される基を表し；
Ｒ7 、Ｒ8 、Ｒ9 、Ｒ10およびＲ11は互いに独立して、水素原子、塩素原子、臭素原子、ヒドロキシル基、炭素原子数１ないし１８のアルキル基；酸素原子もしくは硫黄原子で中断された炭素原子数２ないし１８のアルキル基；炭素原子数１ないし１８のアルコキシ基；酸素原子もしくは硫黄原子により中断された炭素原子数２ないし１８のアルコキシ基；炭素原子数１ないし１８のアルキルチオ基、炭素原子数３ないし１２のアルケニルオキシ基、炭素原子数３ないし１２のアルキニルオキシ基、炭素原子数７ないし９のフェニルアルキル基、炭素原子数７ないし９のフェニルアルコキシ基；未置換のもしくは炭素原子数１ないし４のアルキルで置換されたフェニル基；フェノキシ基、シクロヘキシル基；炭素原子数５ないし８のシクロアルコキシ基、炭素原子数１ないし４のアルキルアミノ基、ジ（炭素原子数１ないし４のアルキル）アミノ基、炭素原子数１ないし１２のアルカノイル基；酸素原子もしくは硫黄原子で中断された炭素原子数３ないし１２のアルカノイル基；炭素原子数１ないし１２のアルカノイルオキシ基；酸素原子もしくは硫黄原子で中断された炭素原子数３ないし１２のアルカノイルオキシ基；炭素原子数１ないし１２のアルカノイルアミノ基；炭素原子数３ないし１２のアルケノイル基、炭素原子数３ないし１２のアルケノイルオキシ基、シクロヘキシルカルボニル基、シクロヘキシルカルボニルオキシ基、ベンゾイル基もしくは炭素原子数１ないし４のアルキル基で置換されたベンゾイル基；ベンゾイルオキシ基もしくは炭素原子数１ないし４のアルキル基で置換されたベンゾイルオキシ基；基：
【化６６】
0004154703.tif 000032
を表すか、あるいはそうでなければ
式II中、基Ｒ7 およびＲ8 または基Ｒ8 およびＲ11はそれらが結合される炭素原子と一緒になってベンゾ環を形成し；
Ｒ15はヒドロキシル基、炭素原子数１ないし１２のアルコキシ基または
【化６７】
0004154703.tif 000033
を表し；
Ｒ18およびＲ19は互いに独立して、水素原子または炭素原子数１ないし４のアルキル基を表し；
Ｒ20は水素原子を表し；
Ｒ21は水素原子、フェニル基、炭素原子数１ないし１８のアルキル基；酸素原子もしくは硫黄原子で中断された炭素原子数２ないし１８のアルキル基、炭素原子数７ないし９のフェニルアルキル基；未置換であるかもしくはフェニル基において炭素原子数１ないし４のアルキル基によって１ないし３回置換されおよび酸素原子もしくは硫黄原子によって中断された炭素原子数７ないし１８のフェニルアルキル基を表し；あるいはそうでなければ基Ｒ20およびＲ21は、それらが結合している炭素原子と一緒になって、未置換であるかもしくは炭素原子数１ないし４のアルキル基によって１ないし３回置換されたシクロアルキレン基を形成し；
Ｒ22は水素原子または炭素原子数１ないし４のアルキル基を表し；
Ｒ23は水素原子、炭素原子数１ないし１８のアルカノイル基、炭素原子数３ないし１８のアルケノイル基、酸素原子もしくは硫黄原子で中断された炭素原子数３ないし１２のアルカノイル基；ジ（炭素原子数１ないし６のアルキル）ホスホノエート基によって置換された炭素原子数２ないし１２のアルカノイル基；炭素原子数６ないし９のシクロアルキルカルボニル基、ベンゾイル基；
【化６８】
（基中、ｓは１または２を表す。）を表し；
Ｒ24およびＲ25は互いに独立して、水素原子または炭素原子数１ないし１２のアルキル基を表し；
Ｒ26は水素原子または炭素原子数１ないし４のアルキル基を表し；
Ｒ27は炭素原子数１ないし１２のアルキレン基、炭素原子数２ないし８のアルケニレン基、炭素原子数２ないし８のアルキリデン基、炭素原子数７ないし１２のフェニルアルキリデン基、炭素原子数５ないし８のシクロアルキレン基またはフェニレン基を表し；
Ｒ28はヒドロキシル基、炭素原子数１ないし１２のアルコキシ基または
【化６９】
を表し；
Ｒ29は酸素原子または−ＮＨ−を表し；
Ｒ30は炭素原子数１ないし１８のアルキル基またはフェニル基を表す、式Ｉで表される化合物の少なくとも１種を含む組成物で与えられるものである。
【００５９】
好ましいものは同様に成分（ｂ）として、式中
ｎが１のとき
Ｒ1 はフェナントリル基、チエニル基、ジベンゾフリル基、または未置換のもしくは炭素原子数１ないし４のアルキル基で置換されたカルバゾリル基を表すかまたはフルオレニル基を表すか、あるいは
Ｒ1 は式II
【化７０】
0004154703.tif 000034
で表される基を表し；
Ｒ7 、Ｒ8 、Ｒ9 、Ｒ10およびＲ11は互いに独立して、水素原子、塩素原子、ヒドロキシル基、炭素原子数１ないし１８のアルキル基、炭素原子数１ないし１８のアルコキシ基、炭素原子数１ないし１８のアルキルチオ基、炭素原子数３ないし４のアルケニルオキシ基、炭素原子数３ないし４のアルキニルオキシ基、炭素原子数２ないし１８のアルカノイルオキシ基、フェニル基、ベンゾイル基、ベンゾイルオキシ基または
【化７１】
0004154703.tif 000035
を表し、
Ｒ20は水素原子を表し；
Ｒ21は水素原子、フェニル基または炭素原子数１ないし１８のアルキル基を表し；あるいはそうでなければ基Ｒ20およびＲ21は、それらが結合している炭素原子と一緒になって、未置換であるかもしくは炭素原子数１ないし４のアルキル基によって１ないし３回置換されたシクロヘキシレン基を形成し；
Ｒ22は水素原子または炭素原子数１ないし４のアルキル基を表し；
Ｒ23は水素原子、炭素原子数１ないし１８のアルカノイル基またはベンゾイル基を表す、式Ｉで表される化合物の少なくとも１種を含む組成物で与えられるものである。
【００６０】
特に好ましいものは成分（ｂ）として、式中
ｎが１のとき
Ｒ7 、Ｒ8 、Ｒ9 、Ｒ10およびＲ11は互いに独立して、水素原子、炭素原子数１ないし１２のアルキル基、炭素原子数１ないし１２のアルコキシ基、炭素原子数１ないし４のアルキルチオ基、炭素原子数２ないし１２のアルカノイルオキシ基、
【化７２】
0004154703.tif 000036
またはフェニル基を表し、
Ｒ20、Ｒ21またはＲ22は水素原子を表し；ならびに
Ｒ23は水素原子または炭素原子数１ないし１８のアルカノイル基を表す、式Ｉで表される化合物の少なくとも１種を含む組成物で与えられるものである。
【００６１】
特に重要なものは、成分（ｂ）として、
Ｒ2 、Ｒ3 、Ｒ4 およびＲ5 は互いに独立して、水素原子、塩素原子、炭素原子数１ないし１８のアルキル基、ベンジル基、フェニル基、炭素原子数５ないし８のシクロアルキル基、炭素原子数１ないし１８のアルコキシ基、炭素原子数１ないし１８のアルキルチオ基、炭素原子数１ないし１８のアルカノイルオキシ基、炭素原子数１ないし１８のアルカノイルアミノ基、炭素原子数３ないし１８のアルケノイルオキシ基またはベンゾイルオキシ基を表か、あるいはそうでなければ基Ｒ2 およびＲ3 または基Ｒ3 およびＲ4 または基Ｒ4 およびＲ5 はそれらが結合される炭素原子と一緒になってベンゾ環を形成し；
Ｒ4 はさらに−（ＣＨ2 ）p −ＣＯＲ15または−（ＣＨ2 ）q ＯＨ（基中、ｐは１または２を表し；およびｑは２，３，４，５または６を表す。）を表すか；あるいはＲ3 、Ｒ5 およびＲ6 が水素原子の場合、Ｒ4 はさらに式III で表される基を表し；
Ｒ15はヒドロキシル基、炭素原子数１ないし１２のアルコキシ基または
【化７３】
0004154703.tif 000037
を表し；
Ｒ16およびＲ17はメチル基を表すか、あるいはそれらに結合される炭素原子と一緒になって未置換のもしくは炭素原子数１ないし４のアルキル基により１ないし３回置換されている炭素原子数５ないし８のシクロアルキリデン環を表し；
Ｒ24およびＲ25は互いに独立して、水素原子または炭素原子数１ないし１２のアルキル基を表す、式Ｉで表される化合物の少なくとも１種を含む組成物で与えられるものである。
【００６２】
特に重要なものはまた、成分（ｂ）として、式中、Ｒ2 、Ｒ3 、Ｒ4 およびＲ5 の少なくとも２つが水素原子である式Ｉで表される化合物の少なくとも１種を含む組成物である。
【００６３】
特別に重要なものは、成分（ｂ）として、式中、Ｒ3 およびＲ5 が水素原子である式Ｉで表される化合物の少なくとも１種を含む組成物である。
【００６４】
非常に特別に重要なものは、成分（ｂ）として、式中、
Ｒ2 が炭素原子数１ないし４のアルキル基を表し；
Ｒ3 が水素原子を表し；
Ｒ4 が炭素原子数１ないし４のアルキル基を表すかまたはＲ6 が水素原子の場合、Ｒ4 はさらに式III で表される基を表し；
Ｒ5 が水素原子を表し；および
Ｒ16およびＲ17がそれらが結合される炭素原子と一緒になって未置換のもしくは炭素原子数１ないし４のアルキル基によって置換されたシクロヘキシリデン環を形成する、式Ｉで表される化合物の少なくとも１種を含む組成物である。
【００６５】
以下の化合物が新規な組成物において成分（ｂ）として特に適当なベンゾフラノ−２−オンの具体例である：３−［２−アセトキシエトキシ）フェニル］−５，７−ジ第三ブチル−ベンゾフラノ−２−オン；５，７−ジ第三ブチル−３−［４−（２−ステアロイルオキシエトキシ）フェニル］ベンゾフラノ−２−オン；３，３’−ビス［５，７−ジ−第三ブチル−３−（４−［２−ヒドロキシエトキシ］フェニル）ベンゾルフラン−２−オン］；５，７−ジ−第三ブチル−３−（４−エトキシフェニル）ベンゾフラノ−２−オン；３−（４−アセトキシ−３，５−ジメチルフェニル）−５，７−ジ−第三ブチルベンゾフラノ−２−オン；３−（３，５−ジメチル−４−ピバロイルオキシ−フェニル）−５，７−ジ−第三ブチル−ベンゾフラノ−２−オン；５，７−ジ−第三ブチル−３−フェニルベンゾフラノ−２−オン；５，７−ジ−第三ブチル−３−（３，４−ジメチルフェニル）−ベンゾフラノ−２−オン；５，７−ジ−第三ブチル−３−（２，３−ジメチルフェニル）ベンゾフラノ−２−オン。
【００６６】
特別に重要なものはまた、成分（ｂ）として、式Ｖ
【化７４】
0004154703.tif 000038
（式中、Ｒ2 は水素原子または炭素原子数１ないし６のアルキル基を表し；
Ｒ3 は水素原子を表し；
Ｒ4 は水素原子、炭素原子数１ないし６のアルキル基または式 IIIａ
【化７５】
0004154703.tif 000039
Ｒ5 は水素原子を表し；
Ｒ7 ，Ｒ8 ，Ｒ9 ．Ｒ10およびＲ11は互いに独立して、水素原子、炭素原子数１ないし４のアルキル基、炭素原子数１ないし４のアルコキシ基、炭素原子数２ないし６のアルカノイルオキシ基または
【化７６】
0004154703.tif 000040
を表すが但し、基Ｒ7 、Ｒ8 、Ｒ9 、Ｒ10またはＲ11の少なくとも２つは水素原子を表し；
Ｒ16およびＲ17は、それらが結合される炭素原子と一緒になって、未置換であるかもしくは炭素原子数１ないし４のアルキル基によって置換されたシクロヘキシリデン環を形成し；
Ｒ20、Ｒ21およびＲ22は水素原子を表し；ならびに
Ｒ23は水素原子または炭素原子数１ないし１８のアルカノイル基を表す。）で表される化合物を含む組成物である。
【００６７】
非常に特別に好ましいものは成分（ｂ）として、式ＶａまたはＶｂ
【化７７】
0004154703.tif 000041
で表される化合物の少なくとも１種の化合物または式ＶａまたはＶｂで表される２つの化合物の混合物を含む組成物で与えられるのである。
【００６８】
新規な組成物において成分（ｂ）としてのベンゾフラノ−２−オン型の化合物は文献から公知でありおよびそれらの製造は例えば、以下の米国特許において記載されている：US 4,325,863；US 4,388,244;US 5,175,312 ；US 5,252,643；US 5,216,052；US 5,369,159；US 5,488,117；US 5,356,966；US 5,367,008；US 5,428,162；US 5,428,177またはUS 5,516,920。
【００６９】
重要な組成物は、成分（ｃ）として、式XII または式XIII
【化７８】
0004154703.tif 000042
（式中、Ｇは水素原子またはメチル基を表し；およびＧ1 およびＧ2 は水素原子、メチル基または一緒になって酸素原子を表す。）で表される基の少なくとも１種を含む組成物を含む。
【００７０】
特に重要な組成物は、成分（ｃ）として、式XII または式XIIIで表される基の少なくとも１種を包含する、以下の（ａ’）ないし（ｇ’）に記載される化合物の部類の立体障害性アミンの群からの化合物の少なくとも１種を含む組成物である。
【００７１】
（ａ’）  式XII ａ
【化７９】
0004154703.tif 000043
〔式中、ｎは１ないし４の数を表し；
ＧおよびＧ1 は互いに独立して、水素原子またはメチル基を表し；
Ｇ11は水素原子、Ｏ・、ヒドロキシル基、ＮＯ、−ＣＨ2 ＣＮ、炭素原子数１ないし１８のアルキル基、炭素原子数３ないし８のアルケニル基、炭素原子数３ないし８のアルキニル基、炭素原子数７ないし１２のアラルキル基、炭素原子数１ないし１８のアルコキシ基、炭素原子数５ないし８のシクロアルコキシ基、炭素原子数７ないし９のフェニルアルコキシ基、炭素原子数１ないし８のアルカノイル基、炭素原子数３ないし５のアルケノイル基、炭素原子数１ないし１８のアルカノイルオキシ基、ベンジルオキシ基、グリシジル基または基：−ＣＨ2 ＣＨ（ＯＨ）−Ｚを表すが；好ましくはＧ11は水素原子、炭素原子数１ないし４のアルキル基、アリル基、ベンジル基、アセチル基またはアクリロイル基を表し；
Ｚは水素原子、メチル基またはフェニル基を表し；ならびに
ｎが１のとき
Ｇ12は水素原子、中断されないかまたは１以上の酸素原子によって中断された炭素原子数１ないし１８のアルキル基を表すか；またはシアノエチル基、ベンジル基、グリシジル基；脂肪族、脂環式、芳香脂肪族（araliphatic)、不飽和もしくは芳香族カルボン酸、カルバミン酸またはリン含有酸の１価の基または１価のシリル基を表し；好ましくは２ないし１８個の炭素原子をもつ脂肪族カルボン酸の基、７ないし１５個の炭素原子を持つ脂環式カルボン酸の基、３ないし５個の炭素原子をもつα，β−不飽和カルボン酸の基または７ないし１５の炭素原子をもつ芳香族カルボン酸の基であり、おのおのの場合、カルボン酸に関し脂肪族、脂環式もしくは芳香族部分において−ＣＯＯＺ12によって１ないし３回置換され得るものであり；
Ｚ12は水素原子、炭素原子数１ないし２０のアルキル基、炭素原子数３ないし１２のアルケニル基、炭素原子数５ないし７のシクロアルキル基、フェニル基またはベンジル基を表し；ならびに
ｎが２のとき
Ｇ12は炭素原子数２ないし１２のアルキレン基、炭素原子数４ないし１２のアルケニレン基、キシリレン基、脂肪族、脂環式、芳香脂肪族、不飽和もしくは芳香族ジカルボン酸、ジカルバミン酸またはリン含有酸の２価の基または２価のシリル基を表し；好ましくは２ないし３６個の炭素原子をもつ脂肪族ジカルボン酸の基、８ないし１４個の炭素原子を持つ脂環式または芳香族ジカルボン酸の基、または８ないし１４個の炭素原子をもつ脂環式もしくは芳香族ジカルバミン酸の基であり、おのおのの場合、ジカルボン酸に関し脂肪族、脂環式もしくは芳香族部分において−ＣＯＯＺ12の１または２の基によって置換され得るものであり；
ｎが３のとき
Ｇ12は脂肪族、脂環式もしくは芳香族部分において−ＣＯＯＺ12によって置換され得る、脂肪族、脂環式または芳香族トリカルボン酸、トリカルバミン酸の基またはリン含有酸の３価の基または３価のシリル基を表し；ならびに
ｎが４のとき
Ｇ12は脂肪族、脂環式または芳香族テトラカルボン酸の４価の基を表す。〕で表される化合物。
【００７２】
上に示したカルボン酸の基は、おのおのの場合、式（−ＣＯ）n Ｒ
（式中、ｎの意味は上記に示したものでありおよびＲの意味は言及された定義から明らかである。）で表される基を含む。
【００７３】
いずれかの炭素原子数１ないし１２のアルキル置換基は、例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。
【００７４】
炭素原子数１ないし１８のアルキル基としてのＧ11ないしＧ12は、例えば上記に示された基であってよく、および例えばｎ−トリデシル基、ｎ−テトラデシル基、ｎ−ヘキサデシル基またはｎ−オクタデシル基であってもまたよい。
【００７５】
Ｇ11が炭素原子数３ないし８のアルケニル基である場合、それは１−プロペニル基、アリル基、メタリル基、２−ブテニル基、２−ペンテニル基、２−ヘキセニル基、２−オクテニル基または４−第三ブチル−２−ブテニル基であってよい。
炭素原子数３ないし８のアルキニル基としてのＧ11は好ましくはプロパルギル基である。
炭素原子数７ないし１２のアラルキル基としてのＧ11はとりわけフェネチル基および特にベンジル基である。
炭素原子数１ないし８のアルカノイル基としてのＧ11はホルミル基、プロピオニル基、ブチリル基、オクタノイル基であるが、好ましくはアセチル基でありそして炭素原子数３ないし５のアルケノイル基としてのＧ11は特にアクリロイル基である。
【００７６】
カルボン酸の１価の基としてＧ12は、例えば酢酸、カプロン酸、ステアリン酸、アクリル酸、メタクリル酸、安息香酸またはβ−（３，５−ジ−第三ブチル−４−ヒドロキシフェニル）プロピオン酸の基である。
Ｇ12が１価のシリル基である場合、それは、例えば式：−（Ｃj Ｈ2j）−Ｓｉ（Ｚ’）2 Ｚ”（式中、ｊは２ないし５の範囲の整数でありならびに、Ｚ’およびＺ”は互いに独立して炭素原子数１ないし４のアルキル基または炭素原子数ないし４のアルコキシ基を表す。）で表される基である。
Ｇ12がジカルボン酸の２価の基である場合、それは例えばマロン酸、コハク酸グルタル酸、アジピン酸、スベリン酸、セバシン酸、マレイン酸、イタコン酸、フタル酸、ジブチルマロン酸、ジベンジルマロン酸、ブチル（３，５−ジ−第三ブチル−４−ヒドロキシフェニル）マロン酸またはビスシクロヘプテンジカルボン酸の基または式
【化８０】
0004154703.tif 000044
（式中、Ｚ13は水素原子、炭素原子数ないし１２のアルキル基または炭素原子数１ないし１２のアルコキシ基を表す。）で表される基である。Ｚ13の特に好ましい意味は水素原子、炭素原子数１ないし４のアルキル基または炭素原子数１ないし４のアルコキシ基、特別にはｐ−炭素原子数１ないし４のアルコキシ基、例えばｐ−メトキシ基である。
【００７７】
Ｇ12がトリカルボン酸の３価の基である場合、それは例えばトリメリット酸、クエン酸またはニトリロトリ酢酸基である。
Ｇ12がテトラカルボン酸の４価の基である場合、それは例えば、ブタン−１，２，３，４−テトラカルボン酸ないしピロメリット酸の４価の基である。
Ｇ12がジカルバミン酸の２価の基である場合、それは例えば、ヘキサメチレンジカルバミン酸または２，４−トリレンジカルバミン酸の基である。
【００７８】
好ましいものはＧが水素原子を表し、Ｇ11が水素原子またはメチル基を表し、ｎが２を表しおよび４ないし１２個の炭素原子をもつＧ12が脂肪族ジカルボン酸のジアシル基である式 XIIａの化合物で与えられるものである。
【００７９】
この部類のポリアルキルピペリジン化合物の例は、以下の化合物である：
１）４−ヒドロキシ−２，２，６，６−テトラメチルピペリジン；
２）１−アリル−４−ヒドロキシ−２，２，６，６−テトラメチルピペリジン；
３）１−ベンジル−４−ヒドロキシ−２，２，６，６−テトラメチルピペリジン；
４）１−（４−第三ブチル−２−ブテニル）−４−ヒドロキシ−２，２，６，６−テトラメチルピペリジン；
５）４−ステアロイルオキシ−２，２，６，６−テトラメチルピペリジン；
６）１−エチル−４−サリチロイルオキシ−２，２，６，６−テトラメチルピペリジン；
７）４−メタアクロイルオキシ−１，２，２，６，６−ペンタメチルピペリジン；
８）１，２，２，６，６−ペンタメチルピペリジン−４−イルβ−３，５−ジ−第三ブチル−４−ヒドロキシフェニル）プロピオネート；
９）ジ（１−ベンジル−２，２，６，６−テトラメチルピペリジン−４−イル）マレエート；
１０）ジ（２，２，６，６−テトラメチルピペリジン−４−イル）スクシネート；
１１）ジ（２，２，６，６−テトラメチルピペリジン−４−イル）グルタレート；
１２）ジ（２，２，６，６−テトラメチルピペリジン−４−イル）アジペート；
１３）ジ（２，２，６，６−テトラメチルピペリジン−４−イル）セバケート；
１４）ジ（１，２，２，６，６−ペンタメチルピペリジン−４−イル）セバケート；
１５）ジ（１，２，３，６−テトラメチル−２，６−ジエチル−ピペリジン−４−イル）セバケート；
１６）ジ（１−アリル−２，２，６，６−テトラメチルピペリジン−４−イル）フタレート；
１７）１−ヒドロキシ−４−β−シアノエチルオキシ−２，２，６，６−テトラメチルピペリジン；
１８）１−アセチル−２，２，６，６−テトラメチルピペリジン−４−イルアセテート；
１９）トリ（２，２，６，６−テトラメチルピペリジン−４−イル）トリメリテート；
２０）１−アクリロイル−４−ベンジロキシ−２，２，６，６−テトラメチルピペリジン；
２１）ジ（２，２，６，６−テトラメチルピペリジン−４−イル）ジエチルマロネート；
２２）ジ（１，２，２，６，６−ペンタメチルピペリジン−４−イル）ジエチルマロネート；
２３）ジ（１，２，２，６，６−ペンタメチルピペリジン−４−イル）ブチル（３，５−ジ−第三ブチル−４−ヒドロキシベンジル）マロネート；
２４）ジ（１−オクチルオキシ−２，２，６，６−テトラメチルピペリジン−４−イル）セバケート；
２５）ジ（１−シクロヘキシルオキシ−２，２，６，６−テトラメチルピペリジン−４−イル）セバケート；
２６）ヘキサン−１’，６’−ビス（４−カルバモイルオキシ−１−ｎ−ブチル−２，２，６，６−テトラメチルピペリジン）；
２７）トルエン−２’，４’−ビス（４−カルバモイルオキシ−１−ｎ−プロピル−２，２，６，６−テトラメチルピペリジン）；
２８）ジメチルビス（２，２，６，６−テトラメチルピペリジン−４−オキシ）シラン；
２９）フェニルトリス（２，２，６，６−テトラメチルピペリジン−４−オキシ）シラン；
３０）トリス（１−プロピル−２，２，６，６−テトラメチルピペリジン−４−イル）ホスフィット；
３１）トリス（１−プロピル−２，２，６，６−テトラメチルピペリジン−４−イル）ホスフェート；
３２）フェニル［ビス（１，２，２，６，６−ペンタメチルピペリジン−４−イル）］ホスホネート；
３３）４−ヒドロキシ−１，２，２，６，６−ペンタメチルピペリジン；
３４）４−ヒドロキシ−Ｎ−ヒドロキシエチル−２，２，６，６−テトラメチルピペリジン；
３５）４−ヒドロキシ−Ｎ−（２−ヒドロキシプロピル）−２，２，６，６−テトラメチルピペリジン；
３６）１−グリシジル−４−ヒドロキシ−２，２，６，６−テトラメチルピペリジン；
【００８０】
特別に好ましい式XIIaで表される化合物は下記の式Ｈ７で表される化合物である。
【化８１】
0004154703.tif 000045
【００８１】
（ｂ’）式 XIIｂ
【化８２】
0004154703.tif 000046
〔式中、ｎは数１または２を表し；
Ｇ、Ｇ1 およびＧ11は、（ａ’）の下での定義と同じであり；
Ｇ13は水素原子、炭素原子数１ないし１２のアルキル基、炭素原子数２ないし５のヒドロキシアルキル基、炭素原子数５ないし７のシクロアルキル基、炭素原子数７ないし８のアラルキル基、炭素原子数２ないし１８のアルカノイル基、炭素原子数３ないし５のアルケノイル基、ベンゾイル基または式
【化８３】
0004154703.tif 000047
で表される基を表し；ならびに
ｎが１のとき
Ｇ14は水素原子、炭素原子数１ないし１８のアルキル基、炭素原子数３ないし８のアルケニル基、炭素原子数５ないし７のシクロアルキル基または、ヒドロキシル基、シアノ基、アルコキシカルボニル基またはカルバミド基によって置換された炭素原子数１ないし４のアルキル基；グリシジル基、式：−ＣＨ2 −ＣＨ（ＯＨ）−Ｚまたは式：−ＣＯＮＨ−Ｚ（式中、Ｚは水素原子、メチル基またはフェニル基を表す。）で表される基を表し；ならびに
ｎが２のとき
Ｇ14は炭素原子数２ないし１２のアルキレン基、炭素原子数６ないし１２のアリーレン基、キシリレン基、−ＣＨ2 −ＣＨ（ＯＨ）−ＣＨ2 −基または基：−ＣＨ2 −ＣＨ（ＯＨ）−ＣＨ2 −Ｏ−Ｄ−Ｏ−（基中、Ｄは炭素原子数２ないし１０のアルキレン基、炭素原子数６ないし１５のアリーレン基、炭素原子数６ないし１２のシクロアルキレン基を表す。）を表すが、また、但しＧ13がアルカノイル基、アルケノイル基またはベンゾイル基を表さないとき、Ｇ14は他に１−オキソ−炭素原子数２ないし１２のアルキレン基、脂肪族、脂環式、芳香族カルボン酸またはカルバミン酸の２価の基を表すことができ、そうでなければ基−ＣＯ−を表ことができ、あるいは
ｎが１のとき
Ｇ13およびＧ14は一緒になって脂肪族、脂環式または芳香族１，２−または１，３−ジカルボン酸の２価の基を表すことができる。〕で表される化合物。
【００８２】
いずれかの炭素原子数１ないし１２のもしくは炭素原子数１ないし１８のアルキル置換基は、既に（ａ’）の下に定義されたと同じである。
いずれかの炭素原子数５ないし７のシクロアルキル基は、特にシクロヘキシル基である。
炭素原子数７ないし８のアラルキル基としてのＧ13は、特に、フェニルエチル基またはとりわけベンジル基である。炭素原子数２ないし５のヒドロキシアルキル基としてのＧ13は、特に２−ヒドロキシエチル基または２−ヒドロキシプロピル基である。
炭素原子数２ないし１８のアルカノイル基としてのＧ13は、例えばプロピロニル基、ブチリル基、オクタノイル基、ドデカノイル基、ヘキサデカノイル基、オクタデカノイル基であるが、好ましくはアセチル基であり、炭素原子数３ないし５のアルカノイル基としてのＧ13はとりわけアクリロイル基である。
【００８３】
Ｇ14が炭素原子数２ないし８のアルケニル基の場合、それはアリル基、メタリル基、２−ブテニル基、２−ペンテニル基、２−ヘキセニル基または２−オクテニル基である。
ヒドロキシル基、シアノ基、アルコキシカルボニル基またはカルバミド基によって置換された炭素原子数１ないし４のアルキル基としてのＧ14は、例えば、２−ヒドロキシエチル基、２−ヒドロキシプロピル基、２−シアノエチル基、メトキシカルボニルメチル基、２−エトキシカルボニルエチル基、２−アミノカルボニルプロピル基または２−（ジメチルアミノカルボニル）エチル基である。
いずれかの炭素原子数２ないし１２のアルキレン置換基は、例えば、エチレン基、プロピレン基、２，２−ジメチルプロピレン基、テトラメチレン基、ヘキサメチレン基、オクタメチレン基、デカメチレン基またはドデカメチレン基である。
いずれかの炭素原子数６ないし１５のアリーレン置換基は、例えば、ｏ−、ｍ−もしくはｐ−フェニレン基、１，４−ナフチレン基または４，４’−ジフェニレン基である。
炭素原子数６ないし１２のシクロアルキレン基としての特別な言及は、シクロヘキシレン基になされる。
【００８４】
好ましいものはｎが１または２であり、Ｇが水素原子であり、Ｇ11が水素原子またはメチル基であり、Ｇ13が水素原子、炭素原子数１ないし１２のアルキル基または式
【化８４】
0004154703.tif 000048
で表される基であり、ならびにｎ＝１のとき、Ｇ14が水素原子または炭素原子数１ないし１２のアルキル基であり、そしてｎ＝２のとき、Ｇ14は炭素原子数２ないし８のアルキレン基または１−オキソ−炭素原子数２ないし８のアルキレン基である、式XII ｂで表される化合物で与えられるものである。
【００８５】
この部類のポリアルキリデン化合物の例は以下の化合物である：
３７）Ｎ，Ｎ’−ビス（２，２，６，６−テトラメチルピペリジン−４−イル）ヘキサメチレン−１，６−ジアミン；
３８）Ｎ，Ｎ’−ビス（２，２，６，６−テトラメチルピペリジン−４−イル）ヘキサメチレン−１，６−ジアセタミド；
３９）ビス（２，２，６，６−テトラメチルピペリジン−４−イル）アミン；
４０）４−ベンゾイルアミノ−２，２，６，６−テトラメチルピペリジン；
４１）Ｎ，Ｎ’−ビス（２，２，６，６−テトラメチルピペリジン−４−イル）−Ｎ，Ｎ’−ジブチルアジパミド；
４２）Ｎ，Ｎ’−ビス（２，２，６，６−テトラメチルピペリジン−４−イル）−Ｎ，Ｎ’−ジシクロヘキシル−２−ヒドロキシプロピレン−１，３−ジアミン；
４３）Ｎ，Ｎ’−ビス（２，２，６，６−テトラメチルピペリジン−４−イル）−ｐ−キシリレンジアミン；
４４）Ｎ，Ｎ’−ビス（（２，２，６，６−テトラメチルピペリジン−４−イル）スクシンアミド；
４５）ジ（２，２，６，６−テトラメチルピペリジン−４−イル）Ｎ−（２，２，６，６−テトラメチルピペリジン−４−イル）−β−アミノ−ジプロピオネート；
４６）式
【化８５】
0004154703.tif 000049
で表される化合物；
４７）４−（ビス−２−ヒドロキシエチルアミノ）−１，２，２，６，６−ペンタメチルピペリジン；
４８）４−（３−メチル−ヒドロキシ−５−第三ブチルベンズアミド）−２，２，６，６−テトラメチルピペリジン；
４９）４−メタクロイルアミド−１，２，２，６，６−ペンタメチルピペリジン。
【００８６】
（ｃ’）  式XII ｃ
【化８６】
0004154703.tif 000050
〔式中、ｎは１または２の数を表し、Ｇ、Ｇ1 およびＧ11は（ａ’）の下での定義と同じでありならびに
ｎが１のとき
Ｇ15は炭素原子数２ないし８のアルキレン基または炭素原子数２ないし８のヒドロキシアルキレン基または炭素原子数４ないし２２のアシルオキシアルキレン基を表し；および
ｎが２のとき
Ｇ15は基：（−ＣＨ2 ）2 Ｃ（ＣＨ2 −）2 を表す。〕で表される化合物。
【００８７】
Ｇ15が炭素原子数２ないし８のアルキレン基または炭素原子数２ないし８のヒドロキシアルキレン基である場合、それは例えば、エチレン基、１−メチルエチレン基、プロピレン基、２−エチルプロピレン基または２−エチル−２−ヒドロキシメチルプロピレン基である。
炭素原子数４ないし２２のアシルオキシアルキレン基としてのＧ15は、例えば２−エチル−２−アセトキシメチルプロピレン基である。
【００８８】
この部類のポリアルキルピペリジン化合物の例は以下の化合物である：
５０）９−アザ−８，８，１０，１０−テトラメチル−１，５−ジオキサスピロ［５．５］ウンデカン；
５１）９−アザ−８，８，１０，１０−テトラメチル−３−エチル−１，５−ジオキサスピロ［５．５］ウンデカン；
５２）８−アザ−２，７，７，８，９，９−ヘキサメチル−１，４−ジオキサスピロ［４．５］デカン；
５３）９−アザ−３−ヒドロキシメチル−３−エチル−８，８，９，１０，１０−ペンタメチル−１，５−ジオキサスピロ［５．５］ウンデカン；
５４）９−アザ−３−エチル−３−アセトキシメチル−９−アセチル−８，８，１０，１０−テトラメチル−１，５−ジオキサスピロ［５．５］ウンデカン；
５５）２，２，６，６−テトラメチルピペリジン−４−スピロ−２’−（１’，３’−ジオキサン）−５’−スピロ−５”−（１”，３”−ジオキサン）−２”−スピロ−４"'−（２"'，２"'，６"'，６"'−テトラメチルピペリジン）。
【００８９】
（ｄ’）以下の式 XIIｄ、式 XIIｅおよび式 XIIｆで表される化合物で、式 XIIｆの化合物が好ましい化合物である：
【化８７】
0004154703.tif 000051
（式中、ｎは１または２を表し；Ｇ、Ｇ1 およびＧ11は（ａ’）の下での定義と同じであり；
Ｇ16は水素原子、炭素原子数１ないし１２のアルキル基、アリル基、ベンジル基、グリシジル基または炭素原子数２ないし６のアルコキシアルキル基を表し；
ｎが１のとき
Ｇ17は水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基または式：−（ＣＨ2 ）p −ＣＯＯ−Ｑまたは式：−（ＣＨ2 ）p −Ｏ−ＣＯ−Ｑ（式中、ｐは１または２を表しおよびＱは炭素原子数１ないし４のアルキル基またはフェニル基を表す）で表される基を表し；ならびに
ｎが２のとき
Ｇ17は炭素原子数２ないし１２のアルキレン基、炭素原子数４ないし１２のアルケニレン基、炭素原子数６ないし１２のアリーレン基、基：−ＣＨ2 −ＣＨ（ＯＨ）−ＣＨ2 −Ｏ−Ｄ−Ｏ−ＣＨ2 −ＣＨ（ＯＨ）−ＣＨ2 −（基中、Ｄは炭素原子数２ないし１０のアルキレン基、炭素原子数６ないし１５のアリーレン基、炭素原子数６ないし１２のシクロアルキレン基を表す。）または基：−ＣＨ2 ＣＨ（ＯＺ’）ＣＨ2 −（ＯＣＨ2 −ＣＨ（ＯＺ’）−ＣＨ2 ）2 −（式中、Ｚ’は水素原子、炭素原子数１ないし１８のアルキル基、アリル基、ベンジル基、炭素原子数２ないし１２のアルカノイル基またはベンゾイル基を表す。）で表される基を表し；
Ｔ1 およびＴ2 は互いに独立して、水素原子、炭素原子数ないし１８のアルキル基または未置換のまたはハロ基もしくは炭素原子数１ないし４のアルキル基で置換された炭素原子数６ないし１０のアリール基またはアラルキル基を表すか、またはＴ1 およびＴ2 はそれらが結合される炭素原子と一緒になって炭素原子数５ないし１４のシクロアルカン環を形成する。）。
【００９０】
いずれかの炭素原子数１ないし１２のアルキル置換基は、例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。
炭素原子数１ないし１８のアルキル基の意味するいずれかの置換基は、例えば上に列挙された基であってよく、および例えばｎ−トリデシル基、ｎ−テトラデシル基、ｎ−ヘキサデシル基またはｎ−オクタデシル基であってもまたよい。
いずれかのアルコキシアルキル置換基は、例えば、メトキシメチル基、エトキシメチル基、プロポキシメチル基、第三ブトキシメチル基、エトキシエチル基、エトキシプロピル基、ｎ−ブトキシエチル基、第三ブトキシエチル基、イソプロポキシエチル基またはプロポキシプロピル基である。
【００９１】
Ｇ17が炭素原子数３ないし５のアルケニル基である場合、それは１−プロペニル基、アリル基、メタリル基、２−ブテニル基または２−ペンテニル基ある。
炭素原子数７ないし９のアラルキル基としてのＧ17、Ｔ1 およびＴ2 は特にフェネチル基および特にベンジル基である。Ｔ1 およびＴ2 が炭素原子と一緒になってシクロアルカン環を形成する場合、これは、例えばシクロペンタン、シクロヘキサン、シクロオクタンまたはシクロドデカン環であってよい。
Ｇ17が炭素原子数２ないし４のヒドロキシアルキルである場合は、例えば、２−ヒドロキシエチル基、２−ヒドロキシプロピル基、２−ヒドロキシブチル基、４−ヒドロキシブチル基である。
炭素原子数６ないし１０のアリール基としてのＧ17、Ｔ1 およびＴ2 は、特に、未置換であるかハロゲン原子もしくは炭素原子数１ないし４のアルキル基で置換されたフェニル基、α−もしくはβ−ナフチル基である。
Ｇ17が炭素原子数２ないし１２のアルキレン基である場合、それは例えば、エチレン基、プロピレン基、２，２−ジメチルプロピレン基、テトラメチレン基、ヘキサメチレン基、オクタメチレン基、デカメチレン基またはドデカメチレン基である。
炭素原子数４ないし１２のアルキレン基としてのＧ17は、特に２−ブテニレン基、２−ペンテニレン基または３−ヘキセニレン基である。
Ｇ17が炭素原子数６ないし１２のアリーレン基である場合、それは例えば、ｏ−、ｍ−もしくはｐ−フェニレン基、１，４−ナフチレン基または４，４’−ジフェニレン基である。
Ｚ’が炭素原子数２ないし１２のアルカノイル基である場合、それは例えば、プロピオニル基、ブチリル基、オクタノイル基、ドデカノイル基であるが、好ましくはアセチル基である。
炭素原子数２ないし１０のアルキレン基、炭素原子数６ないし１５のアリーレン基または炭素原子数６ないし１２のシクロアルキレン基としてのＤは、（ｂ’）の下での定義と同じである。
【００９２】
この部類のポリアルキルピペリジン化合物の例は、以下の化合物である：
５６）３−ベンジル−１，３，８−トリアザ−７，７，９，９−テトラメチルスピロ［４．５］デカン−２，４−ジオン；
５７）３−ｎ−オクチル−１，３，８−トリアザ−７，７，９，９−テトラメチルスピロ［４．５］デカン−２，４−ジオン；
５８）３−アリル−１，３，８−トリアザ−７，７，９，９−テトラメチルスピロ［４．５］デカン−２，４−ジオン；
５９）３−グリシジル−１，３，８−トリアザ−７，７，９，９−テトラメチルスピロ［４．５］デカン−２，４−ジオン；
６０）１，３，７，７，８，９，９−ヘプタメチル−１，３，８−トリアザスピロ［４．５］デカン−２，４−ジオン；
６１）２−イソブチル−７，７，９，９−テトラメチル−１−オキサ−３，８−ジアザ−４−オキソスピロ［４．５］デカン；
６２）２，２−ジブチル−７，７，９，９−テトラメチル−１−オキサ−３，８−ジアザ−４−オキソスピロ［４．５］デカン；
６３）２，２，６，６−テトラメチル−７−オキサ−３，２０−ジアザ−４−オキソスピロ［５．１．１１．２］ヘネイコサン；
６４）２−ブチル−７，７，９，９−テトラメチル−１−オキサ−４，８−ジアザ−３−オキソスピロ［４．５］デカンであり好ましいのは：
６５）８−アセチル−３−ドデシル−１，３，８−トリアザ−７，７，９，９−テトラメチルスピロ［４．５］デカン−２，４−ジオン、あるいは以下の式で表される化合物である：
【化８８】
0004154703.tif 000052
【００９３】
同様に、
（ｅ’）式XII ｇで表される化合物：
【化８９】
0004154703.tif 000053
｛式中、ｎは数１または２を表しおよびＧ18は式
【化９０】
0004154703.tif 000054
〔式中、ＧおよびＧ11は（ａ’）の下での定義と同じであり；
Ｇ1 およびＧ2 は水素原子、メチル基または一緒になって置換基＝Ｏを表し；
Ｅは−Ｏ−または−ＮＧ13−を表し；
Ａは炭素原子数２ないし６のアルキレン基または−（ＣＨ2 ）3 −Ｏ−を表し；
ｘは数０または１を表し；
Ｇ13は水素原子、炭素原子数１ないし１２のアルキル基、炭素原子数２ないし５のヒドロキシアルキル基または炭素原子数５ないし７のシクロアルキル基を表す。〕で表されるうちの１の基であり；
Ｇ19はＧ18と同じ意味であるか、またはＧ19は基：−ＮＧ21Ｇ22、−ＯＧ23、−ＮＨＣＨ2 ＯＧ23または−Ｎ（ＣＨ2 ＯＧ23）2 の一つであり；
ｎ＝１のとき、Ｇ20はＧ18またはＧ19と同じ意味であり、ｎ＝２のとき、Ｇ20は基：−Ｅ−Ｂ−Ｅ−〔式中、Ｂは炭素原子数２ないし８のアルキレン基または１もしくは２つの基−Ｎ（Ｇ21）−によって中断された炭素原子数２ないし８のアルキレン基を表し；
Ｇ21が炭素原子数１ないし１２のアルキル基、シクロヘキシル基、ベンジル基または炭素原子数１ないし４のヒドロキシアルキル基または式
【化９１】
0004154703.tif 000055
で表される基を表し；
Ｇ22は炭素原子数１ないし１２のアルキル基、シクロヘキシル基、ベンジル基または炭素原子数１ないし４のヒドロキシアルキル基を表すか、あるいは
Ｇ21およびＧ22は一緒になって、炭素原子数４ないし５のアルキレン基または炭素原子数４ないし５のオキサアルキレン基、例えば−ＣＨ2 ＣＨ2 ＯＣＨ2 ＣＨ2 −または式：−ＣＨ2 ＣＨ2 Ｎ（Ｇ11）ＣＨ2 ＣＨ2 −で表される基を表し；Ｇ23は水素原子、炭素原子数１ないし１２のアルキル基またはフェニル基を表す。〕を表す。｝。
【００９４】
いずれかの炭素原子数１ないし１２のアルキル置換基は、例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。
いずれかの炭素原子数２ないし５のヒドロキシアルキル置換基は、例えば２−ヒドロキシエチル基、２−ヒドロキシプロピル基、３−ヒドロキシプロピル基、２−ヒドロキシブチル基または４−ヒドロキシブチル基である。
Ａが炭素原子数２ないし６のアルキレン基である場合、それは例えば、エチレン基、プロピレン基、２，２−ジメチルプロピレン基、テトラメチレン基またはヘキサメチレン基である。
Ｇ21およびＧ22が一緒になって炭素原子数４ないし５のアルキレン基またはオキサアルキレン基を表す場合、これは例えばテトラメチレン基、ペンタメチレン基または３−オキサペンタメチレン基である。
【００９５】
この部類のポリアルキルピペリジン化合物の例は、以下の化合物である：
【化９２】
0004154703.tif 000056
【化９３】
0004154703.tif 000057
【化９４】
0004154703.tif 000058
【化９５】
0004154703.tif 000059
【００９６】
（ｆ’）  構造反復単位が２，２，６，６−テトラアルキルピペリジン基を含むオリゴマーまたはポリマーの化合物、とりわけポリエステル、ポリエーテル、ポリアミド、ポリアミン、ポリウレタン、ポリウレア、ポリアミノトリアジン、ポリ（メタ）アクリレート、ポリ（メタ）アクリルアミドおよびこのような基を含むそれらのコポリマー。
【００９７】
この部類の２，２，６，６−ポリアルキルチルピペリジン化合物の例は、ｍが２ないし約２００の数である、以下の化合物である：
【化９６】
0004154703.tif 000060
【化９７】
0004154703.tif 000061
【化９８】
0004154703.tif 000062
【化９９】
0004154703.tif 000063
（式中、Ｒは式
【化１００】
0004154703.tif 000064
、ｍ’およびｍ”は各々０ないし２００の範囲の整数であり、但しｍ’＋ｍ”＝ｍである。）。
【００９８】
ポリマー化合物の他の例は式
【化１０１】
0004154703.tif 000065
で表される化合物とエピクロロヒドリンとの反応生成物；
ブタン−１，２，３，４−テトラカルボン酸と式
【化１０２】
0004154703.tif 000066
で表される２官能性アルコールとのポリエステルであって、テトラカルボン酸から生じるそのカルボキシル側鎖が２，２，６，６−テトラメチル−４−ヒドロキシピペリジンによってエステル化されているもの；
式：
【化１０３】
0004154703.tif 000067
（基中、基Ｒの３分の１は−Ｃ2 Ｈ5 を表しおよび他のものは
【化１０４】
0004154703.tif 000068
を表し、およびｍは２ないし２００の範囲の数を表す。）で表される化合物；あるいは
その反復単位が２単位の
【化１０５】
0004154703.tif 000069
および各々の場合１単位の
【化１０６】
0004154703.tif 000070
と、１単位の
【化１０７】
0004154703.tif 000071
とからなるコポリマーである。
【００９９】
（ｇ’）式XIIIａ
【化１０８】
0004154703.tif 000072
（式中、ｎは１または２の数でありならびに、ＧおよびＧ11は（ａ’）の下の定義と同じでありならびにＧ14は（ｂ’）の下の定義であってＧ14に関する意味−ＣＯＮＨ−Ｚおよび−ＣＨ2 −ＣＨ（ＯＨ）−ＣＨ2 −Ｏ−Ｄ−Ｏ−は除外するものと同じである。）
このような化合物の例は以下のものである。
【化１０９】
0004154703.tif 000073
【０１００】
特に重要なものは成分（ｃ）として下記式Ｈ１，Ｈ２，Ｈ３，Ｈ４，Ｈ５，Ｈ６，Ｈ７，Ｈ８またはＨ９で表される化合物の少なくとも１種を含む組成物である：
【化１１０】
0004154703.tif 000074
【化１１１】
0004154703.tif 000075
【化１１２】
0004154703.tif 000076
でありおよびｍは２ないし２００の範囲の数である。）。
【０１０１】
新規な組成物の成分（ｃ）、および立体障害性アミン型のその化合物は公知であり、そして幾つかは市販されている。
登録商標チヌビン(Tinuvin)123、登録商標チヌビン144 、登録商標チヌビン292 、登録商標チヌビン622 および登録商標チヌビン770 ，登録商標（Chimassorb) チマソルブ944 および登録商標チマソルブ119 はCiba Spezialitatenchemie AG の保護商品名である。登録商標サンデュバー(Sanduvor)PR-31 はClariant社の保護商品名である。
【０１０２】
新規な組成物の成分（ｃ）として特に重要なものはまた、登録商標チマソルブ119 （Ciba Spezialitatenchemie AG ）である。登録商標チマソルブ119 は２−クロロ−４，６−ジ（４−ｎ−ブチルアミノ−１，２，２，６，６−ペンタメチルピペリジイル）−１，３，５−トリアジンおよび１，２−ビス（３−アミノプロピルアミノ）エタンの縮合生成物を示すものである。
【０１０３】
新規な組成物の成分（ｃ）として特に好ましいものは、その分子量または平均分子量Ｍｎが５００ないし１００００の範囲にあり、特に１０００ないし１００００の範囲にある立体障害性アミンの添加に示されるものである。再びその分子量または平均分子量Ｍｎは１５００ないし１００００の範囲に、例えば２０００ないし７５００の範囲にあるこれらの立体障害性アミンを特に強調する。
【０１０４】
成分（ｃ）として２もしくはそれ以上の立体障害性アミン型の化合物を含む新規な組成物で与えられるものに特に重きが置かれる。
【０１０５】
成分（ｄ）として式１，２，３，４，５，６または７
【化１１３】
0004154703.tif 000077
（式中、指数は整数であり；および
ｎ’は２，３または４を表し；ｐ’は１または２を表し；ｑ’は２または３を表し；ｒ’は４ないし１２を表し；ｙ’は１，２または３を表し；およびｚ’は１ないし６を表し；
ｎ’が２のとき、Ａ’は炭素原子数２ないし１８のアルキレン基；酸素原子、硫黄原子もしくは−ＮＲ4 ’−によって中断された炭素原子数２ないし１２のアルキレン基；式
【化１１４】
0004154703.tif 000078
で表される基またはフェニレン基を表し；
ｎ’が３のとき、Ａ’は式−Ｃr'Ｈ2r'-1 −で表される基を表し；
ｎ’が４のとき、Ａ’は基
【化１１５】
0004154703.tif 000079
を表し；
ｎ’が２のとき、Ａ”はＡ’に対して定義された基であり；
Ｂ’は直接結合、−ＣＨ2 −、−ＣＨＲ'4−、−ＣＲ'1Ｒ'4−、硫黄原子、炭素原子数５ないし７のシクロアルキリデン基または、３，４および／または５位において炭素原子数１ないし４のアルキル基の１ないし４個により置換されたシクロヘキシリデン基を表し；
ｐ’が１のとき、Ｄ’は炭素原子数１ないし４のアルキル基を表し、ならびにｐ’は２のとき、Ｄ’は−ＣＨ2 ＯＣＨ2 −を表し；
ｐ’が１のとき、Ｄ”は炭素原子数１ないし４のアルキル基を表し；
ｙ’が１のとき、Ｅ’は炭素原子数１ないし１８のアルキル基、−ＯＲ'1またはハロゲン原子を表し；
ｙ’が２のとき、Ｅ’は−Ｏ−Ａ”−Ｏ−を表し；
ｙ’が３のとき、Ｅ’は式Ｒ'4Ｃ（ＣＨ2 Ｏ−）3 またはＮ（ＣＨ2 ＣＨ2 Ｏ−）3 で表される基を表し；
Ｑは少なくとも１種のｚ’−価アルコールまたはフェノールを表し；この基は酸素原子を介して燐原子と結合され；
Ｒ'1、Ｒ'2およびＲ'3は互いに独立して、未置換であるかまたはハロゲン原子、−ＣＯＯＲ'4、−ＣＮまたは−ＣＯＮＲ'4Ｒ'4によって置換された炭素原子数１ないし１８のアルキル基；酸素原子、硫黄原子もしくは−ＮＲ'4−によって中断された炭素原子数２ないし１８のアルキル基；炭素原子数７ないし９のフェニルアルキル基；炭素原子数５ないし１２のシクロアルキル基、フェニル基もしくはナフチル基；ハロゲン原子、総数１ないし１８個の炭素原子をもつアルキル基またはアルコキシ基の１ないし３個によって、または炭素原子数７ないし９のフェニルアルキル基によって置換されたナフチル基またはフェニル基；または式
【化１１６】
0004154703.tif 000080
（式中、ｍ’は３ないし６の範囲の整数を表す。）で表される基を表し；
Ｒ'4は水素原子、炭素原子数１ないし１８のアルキル基、炭素原子数５ないし１２のシクロアルキル基または炭素原子数７ないし９のフェニルアルキル基を表し；
Ｒ'5およびＲ'6は互いに独立して、水素原子、炭素原子数１ないし８のアルキル基または炭素原子数５ないし６のシクロアルキル基を表し；
ｑ’が２のとき、Ｒ'7およびＲ'8は互いに独立して炭素原子数１ないし４のアルキル基または一緒になって２，３−デヒドロペンタメチレン基を表し；および
ｑ’が３のとき、Ｒ'7およびＲ'8はメチル基を表し；
Ｒ'14 は水素原子、炭素原子数１ないし９のアルキル基またはシクロヘキシル基を表し；
Ｒ'15 は水素原子またはメチル基を表しならびに２以上のＲ'14 およびＲ'15 が存在する場合、これらの基は同じであってもまたは異なっていてよく；
Ｘ’およびＹ’はおのおの直接結合または酸素原子を表し；
Ｚ’は直接結合、メチレン基、−Ｃ（Ｒ'16 ）2 −または硫黄原子を表し；ならびにＲ'16 は炭素原子数１ないし８のアルキル基を表す。）で表される有機ホスフィットまたはホスホナイトの群からの化合物の少なくとも１種を含む組成物が特別に重要である。
【０１０６】
成分（ｄ）として、式中、
ｎ’は数２を表しおよびｙ’は数１，２または３を表し；
Ａ’は炭素原子数２ないし１８のアルキレン基；ｐ−フェニレン基またはｐ−ビフェニレン基を表し；
ｙ’が１のとき、Ｅ’は炭素原子数１ないし１８のアルキル基、−ＯＲ'1またはフッ素原子を表し；
ｙ’が２のとき、Ｅ’はｐ−ビフェニレン基を表し；
ｙ’が３のとき、Ｅ’はＮ（ＣＨ2 ＣＨ2 Ｏ−）3 を表し；
Ｒ'1、Ｒ'2およびＲ'3は互いに独立して、炭素原子数１ないし１８のアルキル基、炭素原子数７ないし９のフェニルアルキル基；シクロヘキシル基、フェニル基；総数１ないし１８個の炭素原子をもつアルキル基の１ないし３個によって置換されたフェニル基を表し；
Ｒ'14 は水素原子または炭素原子数１ないし９のアルキル基を表し；
Ｒ'15 は水素原子またはメチル基を表し；
Ｘ’は直接結合を表し；
Ｙ’は酸素原子を表し；
Ｚ’は直接結合または−ＣＨ（Ｒ'16 ）2 −を表し；ならびに
Ｒ'16 は炭素原子数１ないし４のアルキル基を表す；式１，２，５または６で表されるホスフィットまたはホスホナイトを含む組成物が特別に重要である。
【０１０７】
成分（ｄ）として、式中、
ｎ’は数２を表しおよびｙ’は数１または３を表し；
Ａ’はｐ−ビフェニレン基を表し；
ｙ’が１のとき、Ｅ’は炭素原子数１ないし１８のアルコキシ基またはフッ素原子を表し；
ｙが３のとき、Ｅ’はＮ（ＣＨ2 ＣＨ2 Ｏ−）3 を表し；
Ｒ'1、Ｒ'2およびＲ'3は互いに独立して、炭素原子数１ないし１８のアルキル基、総数２ないし１２個の炭素原子をもつアルキル基の２または３個によって置換されたフェニル基を表し；
Ｒ'14 はメチル基または第三ブチル基を表し；
Ｒ'15 は水素原子を表し；
Ｘ’は直接結合を表し；
Ｙ’は酸素原子を表し；
Ｚ’は直接結合、メチレン基または−ＣＨ（ＣＨ3 ）−を表す；式１，２，５または６で表されるホスフィットまたはホスホナイトを含む組成物が同様に重要である。
【０１０８】
成分（ｄ）として式：１，２または６で表されるホスフィットまたはホスホナイトを含む組成物に与えられるものが特に好ましい。
【０１０９】
特別に好ましいものは、成分（ｄ）として式VII
【化１１７】
0004154703.tif 000081
（式中、Ｒ1 およびＲ2 は互いに独立して、水素原子、炭素原子数１ないし８のアルキル基、シクロヘキシル基またはフェニル基を表し、および
Ｒ3 およびＲ4 は互いに独立して、水素原子または炭素原子数１ないし４のアルキル基を表す。）で表される化合物の少なくとも１種を含む組成物で与えられるものである。
【０１１０】
以下の化合物が新規組成物の成分（ｄ）として特に適当な有機ホスフィットおよびホスホナイトの例である。
トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリスリトールジホスホナイト、トリス（２，４−ジ−第三ブチルフェニル）ホスフィット〔登録商標イルガフォス（Irgafos 168,Ciba Spezialitatenchemie AG 〕、ジイソデシルペンタエリスリトールジホスフィット、ビス（２，４−ジ−第三ブチルフェニル）ペンタエリスリトールジホスフィット（式Ｄ）、ビス（２，６−ジ−第三ブチル−４−メチルフェニル）ペンタエリスリトールジホスフィット（式Ｅ）、ビスイソデシルオキシペンタエリスリトールジホスフィット、ビス（２，４−ジ−第三ブチル−６−メチルフェニル）ペンタエリスリトールジホスフィット、ビス（２，４，６−トリ−第三ブチルフェニル）ペンタエリスリトールジホスフィット、トリステアリルソルビトールトリホスフィット、テトラキス（２，４−ジ−第三ブチルフェニル）４，４’−ビフェニレン−ジホスホナイト〔登録商標イルガフォスＰ−ＥＰＱ，Ciba Spezialitatenchemie AG , 式Ｈ〕、６−イソオクチルオキシ−２，４，８，１０−テトラ−第三ブチル−１２Ｈ−ジベンゾ［ｄ，ｇ］−１，３，２−ジオキサホスホシン（式Ｃ）、６−フルオロ−２，４，８，１０−テトラ−第三ブチル−１２−メチル−ジベンゾ［ｄ，ｇ］−１，３，２−ジオキサホスホシン（式Ａ）、ビス（２，４−ジ−第三ブチル−６−メチルフェニル）メチルホスフィット、ビス（２，４−ジ−第三ブチル−６−メチルフェニル）エチルホスフィット（式Ｇ）。
【０１１１】
以下のホスフィットおよびホスホナイトが特に好ましく使用される：
トリス（２，４−ジ−第三ブチルフェニル）ホスフィット（登録商標イルガフォス168 ， Ciba Spezialitatenchemie AG) 、トリス（ノニルフェニル）ホスフィット、
【化１１８】
0004154703.tif 000082
【化１１９】
0004154703.tif 000083
【０１１２】
非常に特別に好ましいのは、トリス（２，４−ジ−第三ブチルフェニル）ホスフィット〔登録商標イルガフォス168 ，Ciba Spezialitatenchemie AG 〕、ビス（２，４−ジ第三ブチル−６−メチルフェニル）エチルホスフィット〔登録商標イルガフォス38，Ciba Spezialitatenchemie AG ，式（Ｇ）〕、登録商標ウルトラノックス626 〔Ultranox, GE Chemicals社, 式（Ｄ) 〕、テトラキス（２．４−ジ−第三ブチルフェニル）４，４’−ビフェニレン−ジホスホナイト〔登録商標イルガフォスP-EPQ, Ciba Spezialitatenchemie AG，式（Ｈ）〕，登録商標ウルトラノックス641 〔GE Chemicals社, 式（Ｉ) 〕、登録商標ドーバーフォス(Doverphos)S9228〔Dover Chemicals 社, 式（Ｋ）〕または登録商標マーク(Mark )HP10 〔Adeka Argus 社，式（Ｌ）〕に与えられるものである。
これらの有機ホスフィットおよびホスホナイトは公知の化合物であり；それらの多くは市販されている。
【０１１３】
成分（ｂ）および（ｃ）または（ｂ）、（ｃ）および（ｄ）の混合物は酸化的、熱的、光誘発的な崩壊に対して有機材料を安定化するために適当である。
【０１１４】
このような材料の例は以下のものである：
１．モノオレフィンおよびジオレフィンのポリマー、例えばポリプロピレン、ポリイソブチレン、ポリブト−１−エン、ポリ−４−メチルペント−１−エン、ポリイソプレンまたはポリブタジエン、ならびにシクロオレフィン例えばシクロペンテンまたはノルボルネンのポリマー、さらに（所望により架橋結合できる）ポリエチレン、例えば高密度ポリエチレン（ＨＤＰＥ）、高密度および高分子量ポリエチレン（ＨＤＰＥ−ＨＭＷ）、高密度および超高分子ポリエチレン（ＨＤＰＥ−ＵＨＭＷ）、中密度ポリエチレン（ＭＤＰＥ）、低密度ポリエチレン（ＬＤＰＥ）および線状低密度ポリエチレン（ＬＬＤＰＥ）、（ＶＬＤＰＥ）および（ＵＬＤＰＥ）。
【０１１５】
ポリオレフィン、すなわち先の段落中で例示したようなモノオレフィンのポリマー、好ましくはポリエチレンおよびポリプロピレンは種々の方法、特に以下の方法により製造できる：
ａ）（通常、高圧および高温においての）ラジカル重合
ｂ）通常周期表のIVｂ、Ｖｂ、VIｂまたはVIII属の金属の１個以上を含む触媒を使用する触媒重合。これらの金属は通常、π−配位またはσ−配位のどちらか一方が可能な、例えば酸化物、ハロゲン化物、アルコラート、エステル、エーテル、アミン、アルキル、アルケニルおよび／またはアリールのような配位子の１つ以上を持つ。これら金属錯体は遊離型であるか例えば活性化塩化マグネシウム、塩化チタン（III)、酸化アルミニウムまたは酸化珪素のような支持体に固定化していてよい。これらの触媒は重合媒体中に可溶または不溶であってよい。触媒はそれ自体重合において使用でき、または、例えば金属アルキル、金属水素化物、金属アルキルハライド、金属アルキル酸化物または金属アルキルオキサン（該金属は周期表のIa、IIa および／またはIIIa属の元素である。）のような別の活性剤が使用できる。活性剤は都合良くは、他のエステル、エーテル、アミンもしくはシリルエーテル基により改良され得る。
これら触媒系は通常フィリップス(Phillips)、スタンダードオイルインディアナ(Standard Oil Indiana)、チグラー（−ナッタ）〔Ziegler-(Natta) 〕、ＴＮＺ〔デュポン社(Dupont)〕、メタロセンまたはシングルサイト触媒（ＳＳＣ）と称されるものである。
【０１１６】
２．  １．に記載したポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）およびポリエチレンの種々のタイプの混合物（例えば、ＬＤＰＥ／ＨＤＰＥ）。
【０１１７】
３．モノオレフィンとジオレフィン相互または他のビニルモノマーとのコポリマー、例えばエチレン−プロピレンコポリマー、線状低密度ポリエチレン（ＬＬＤＰＥ）およびその低密度ポリエチレン（ＬＤＰＥ）との混合物、プロピレン−ブト−１−エンコポリマー、プロピレン−イソブチレンコポリマー、エチレン−ブト−１−エンコポリマー、エチレン−ヘキセンコポリマー、エチレン−メチルペンテンコポリマー、エチレン−ヘプテンコポリマー、エチレン−オクテンコポリマー、プロピレン−ブタジエンコポリマー、イソブチレン−イソプレンコポリマー、エチレン−アルキルアクリレートコポリマー、エチレン−アルキルメタクリレートコポリマー、エチレン−ビニルアセテートコポリマーおよびそれらコポリマーと一酸化炭素のコポリマーまたはエチレン−アクリル酸コポリマーおよびそれらの塩類（アイオノマー）およびエチレンとプロピレンとジエン例えばヘキサジエン、ジシクロペンタジエンまたはエチリデン−ノルボルネンのようなものとのターポリマー；ならびに前記コポリマー相互の混合物および１．に記載したポリマーとの混合物、例えばポリプロピレン−エチレン−プロピレン−コポリマー、ＬＤＰＥ−エチレン−ビニルアセテート（ＥＶＡ）コポリマー、ＬＤＰＥ−エチレンアクリル酸（ＥＡＡ）コポリマー、ＬＬＤＰＥ−ＥＶＡ、ＬＬＤＰＥ−ＥＡＡおよび交互またはランダムポリアルキレン−一酸化炭素−コポリマー；ならびに他のポリマーとこれらの混合物、例えばポリアミド。
【０１１８】
４. それらの水素化変性物（例えば粘着付与剤）およびポリアルキレンとデンプンの混合物を含む炭化水素樹脂（例えば炭素原子数５ないし９）。
【０１５４】
用語本質的にフェノールを含まないポリオレフィン繊維はフェノール系酸化防止剤の量が安定化されるポリオレフィン繊維の重量に基づいて０．０２％未満であることを意味する。これらのフェノール系酸化防止剤の少量はポリオレフィンの初期安定性を与えるために製造中にポリオレフィン製造者によって添加される。
【０１５５】
特に熱可塑性プラスチックスの加工中に生じるような熱ストレスの下での、熱的および酸化的崩壊、に対する新規な成分（ｂ）および（ｃ）または（ｂ）、（ｃ）および（ｄ）の作用は特に重きを置かれるものである。新規な成分（ｂ）および（ｃ）または（ｂ）、（ｃ）および（ｄ）はそのため工程内安定剤（in-process stabilizers) として使用するために著しく適当である。
【０１５６】
成分（ｂ）および（ｃ）または（ｂ）、（ｃ）および（ｄ）の混合物はまた、抽出媒体と長期間接触するポリオレフィンを安定化することにも適当である。
【０１５７】
成分（ｂ）は安定化される有機材料の重量に基づいて０．０００５ないし５％、特に０．００１ないし２％、例えば０．０１ないし２％の量で安定化される有機材料に好ましく添加される。
【０１５８】
成分（ｃ）および（ｄ）は安定化される有機材料の重量に基づいて０．０１ないし１０％、例えば０．０１ないし５％、好ましくは０．０２５ないし３％の、特に０．０２５ないし１％の量で安定化される有機材料に思慮深く添加される。
【０１５９】
成分（ａ）、（ｂ）、（ｃ）および（ｄ）に加えて新規な組成物はさらに例えば以下に示すような別の補助安定剤（添加剤）を含むことができる。
【０１６８】
１．９．  ヒドロキシベンジル芳香族化合物、例えば、１，３，５−トリス（３，５−ジ−第三ブチル−４−ヒドロキシベンジル）−２，４，６−トリメチルベンゼン、
１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）−フェノール。
【０１６９】
１．１０．  トリアジン化合物、例えば、
２，４−ビス−オクチルメルカプト−６−（３，５−ジ−第三ブチル−４−ヒドロキシアニリノ）−１，３，５−トリアジン、
２−オクチルメルカプト−４，６−ビス（３，５−ジ−第三ブチル−４−ヒドロキシアニリノ）−１，３，５−トリアジン、
２−オクチルメルカプト−４，６−ビス（３，５−ジ−第三ブチル−４−ヒドロキシフェノキシ）−１，３，５−トリアジン、
２，４，６−トリス（３，５−ジ−第三ブチル−４−ヒドロキシフェノキシ）−１，２，３−トリアジン、
１，３，５−トリス（３，５−ジ−第三ブチル−４−ヒドロキシベンジル）−イソシアヌレート、
１，３，５−トリス（４−第三ブチル−３−ヒドロキシ−２，６−ジメチルベンジル）−イソシアヌレート、
２，４，６−トリス（３，５−ジ−第三ブチル−４−ヒドロキシフェニルエチル）−１，３，５−トリアジン、
１，３，５−トリス（３，５−ジ−第三ブチル−４−ヒドロキシフェニルプロピオニル）−ヘキサヒドロ−１，３，５−トリアジン、
１，３，５−トリス（３，５−ジシクロヘキシル−４−ヒドロキシベンジル）−イソシアヌレート。
【０１７０】
１．１１．  べンジルホスホネート、例えばジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸モノエチルエステルのＣａ塩。
【０１７１】
１．１２．  アシルアミノフェノール、例えば
ラウリン酸４−ヒドロキシアニリド、
ステアリン酸４−ヒドロキシアニリド、
カルバミン酸Ｎ−（３，５−ジ−第三ブチル−４−ヒドロキシフェニル）オクチルエステル。
【０１７２】
１．１３．  β−（３，５−ジ−第三ブチル−４−ヒドロキシフェニル）プロピオン酸の下記の一価または多価アルコールとのエステル、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１７３】
１．１４．  β−（５−第三ブチル−４−ヒドロキシ−３−メチルフェニル）プロピオン酸の下記の一価または多価アルコールとのエステル、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトル、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１７４】
１．１５．  β−（３，５−ジ−シクロヘキシル−４−ヒドロキシフェニル）プロピオン酸の下記の一価または多価アルコールとのエステル、例えば
メタノール、エタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１７５】
１．１６．  ３，５−ジ−第三ブチル−４−ヒドロキシフェニル酢酸の下記の一価または多価アルコールとのエステル、例えば、
メタノール、エタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１７６】
１．１７．  β−（３，５−ジ−第三ブチル−４−ヒドロキシフェニル）プロピオン酸のアミド、
例えばＮ，Ｎ′−ビス（３，５−ジ−第三ブチル−４−ヒドロキシフェニルプロピオニル）ヘキサメチレンジアミド、Ｎ，Ｎ′−ビス（３，５−ジ−第三ブチル−４−ヒドロキシフェニルプロピオニル）トリメチレンジアミド、Ｎ，Ｎ′−ビス（３，５−ジ−第三ブチル−４−ヒドロキシフェニルプロピオニル）ヒドラジン、Ｎ，Ｎ’ビス−［２−（３−［３，５−ジ第三ブチル−４−ヒドロキシフェニル］プロピオニルオキシ）エチル］−オキサミド〔登録商標ナウガード（Naugard)XL-1, Uniroyal社〕。
【０１７７】
１．１８．アスコルビン酸（ビタミンＣ）
【０１７８】
１．１９．アミン系抗酸化剤、例えば、
Ｎ，Ｎ′−ジイソプロピル−ｐ−フェニレンジアミン、Ｎ，Ｎ′−第二ブチル−ｐ−フェニレンジアミン、Ｎ，Ｎ′−ビス−（１，４−ジメチルペンチル）−ｐ−フェニレンジアミン、Ｎ，Ｎ′−ビス（１−エチル−３−メチルペンチル）−ｐ−フェニレンジアミン、Ｎ，Ｎ′−ビス（１−メチルヘプチル）−ｐ−フェニレンジアミン、Ｎ，Ｎ′−ジシクロヘキシル−ｐ−フェニレンジアミン、Ｎ，Ｎ′−ジフェニル−ｐ−フェニレンジアミン、Ｎ，Ｎ′−ジ（２−ナフチル）−ｐ−フェニレンジアミン、Ｎ−イソプロピル−Ｎ′−フェニル−ｐ−フェニレンジアミン、Ｎ−（１，３−ジメチルブチル）−Ｎ′−フェニル−ｐ−フェニレンジアミン、Ｎ−（１−メチルヘプチル）−Ｎ′−フェニル−ｐ−フェニレンジアミン、Ｎ−シクロヘキシル−Ｎ′−フェニル−ｐ−フェニレンジアミン、４−（ｐ−トルエンスルホンアミド）ジフェニルアミン、Ｎ，Ｎ′−ジメチル−Ｎ，Ｎ′−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ′−ジ第三ブチル−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ジ（４−メトキシフェニル）アミン、２，６−ジ第三ブチル−ブチル−４−ジメチルアミノメチルフェノール、２，４′−ジアミノジフェニルメタン、４，４′−ジアミノジフェニルメタン、Ｎ，Ｎ，Ｎ′，Ｎ′−テトラメチル−４，４′−ジアミノジフェニルメタン、１，２−ジ［（２−メチルフェニル）アミノ］エタン、１，２−ジ（フェニルアミノ）プロパン、（ｏ−トリル）ビグアニド、ビス［４−（１′，３′−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ′，Ｎ′−テトラフェニル−１，４−ジアミノブテ−２−エン、Ｎ，Ｎ−ビス（２，２，６，６−テトラメチルピペリジ−４−イル−ヘキサメチレンジアミン、ビス（２，２，６，６−テトラメチルピペリジ−４−イル）セバケート、２，２，６，６−テトラメチルピペリジン−４−オン及び２，２，６，６−テトラメチルピペリジン−４−オール。
【０１７９】
２．  紫外線吸収剤および光安定剤
２．１．  ２−( ２′−ヒドロキシフェニル) ベンゾトリアゾール、例えば、
２−（２’−ヒドロキシ−５’−メチルフェニル）ベンゾトリアゾール、
２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル) フェニル）ベンゾトリアゾール、２−（３’，５’−ジ−第三ブチル−２’−ヒドロキシフェニル）−５−クロロベンゾトリアゾール、
２−（３’−第三ブチル−２’−ヒドロキシ−５’−メチルフェニル）−５−クロロベンゾトリアゾール、
２−（３’−第二ブチル−５’−第三ブチル−２’−ヒドロキシフェニル）ベンゾトリアゾール、
２−（２’−ヒドロキシ−４’−オクトキシフェニル）ベンゾトリアゾール、
２−（３’，５’−ジ−第三アミル−２’−ヒドロキシフェニル）ベンゾトリアゾール、
２−（３’，５’−ビス（α，α−ジメチルベンジル）−２’−ヒドロキシフェニル）ベンゾトリアゾール；
２−（３’−第三ブチル−２’−ヒドロキシ−５’−（２’−オクチルオキシカルボニルエチル）フェニル）−５−クロロベンゾトリアゾール、
２−（３’−第三ブチル−５’−［２−（２−エチルヘキシルオキシ）カルボニルエチル］−２’−ヒドロキシフェニル）−５−クロロベンゾトリアゾール、
２−（３’−第三ブチル−２’−ヒドロキシ−５’−（２−メトキシカルボニルエチル）フェニル）−５−クロロベンゾトリアゾール、
２−（３’−第三ブチル−２’−ヒドロキシ−５’−（２−メトキシカルボニルエチル）フェニル）ベンゾトリアゾール、
２−（３’−第三ブチル−２’−ヒドロキシ−５’−（２−オクトキシカルボニルエチル）フェニル）ベンゾトリアゾール、
２−（３’−第三ブチル−５’−［２−（２−エチルヘキシルオキシ）カルボニルエチル］−２’−ヒドロキシフェニル）ベンゾトリアゾール、
２−（３−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−第三ブチル−５’−（２−メトキシカルボニルエチル）−２’−ヒドロキシフェニル］ベンゾトリアゾールとポリエチレングリコール３００とのエステル交換生成物；［Ｒ−ＣＨ2 ＣＨ2 −ＣＯＯ−ＣＨ2 ＣＨ2 −］2 −（式中，Ｒ＝３’−第三ブチル−４’−ヒドロキシ−５’−２Ｈ−べンゾトリアゾール−２−イル−フェニルである。）；２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’−（１，１，３，３−テトラメチルブチル）−５’−（α，α−ジメチルベンジル）フェニル］ベンゾトリアゾール。
【０１８０】
２．２．  ２−ヒドロキシベンゾフェノン、例えば
４−ヒドロキシ−、４−メトキシ−、４−オクトキシ−、４−デシルオキシ−、４−ドデシルオキシ−、４−ベンジルオキシ−、４，２′，４′−トリヒドロキシ−または２′−ヒドロキシ−４，４′−ジメトキシ誘導体。
【０１８１】
２．３．  置換されたおよび非置換安息香酸のエステル、例えば
４−第三ブチルフェニル＝サリチレート、
フェニル＝サリチレート、
オクチルフェニル＝サリチレート、
ジベンゾイルレゾルシノール、
ビス（４−第三ブチルベンゾイル）レゾルシノール、
ベンゾイルレゾルシノール、
２，４−ジ−第三ブチルフェニル＝３，５−ジ−第三ブチル−４−ヒドロキシベンゾエート、ヘキサデシル＝３，５−ジ−第三ブチル−４−ヒドロキシベンゾエート、オクタデシル＝３，５−ジ−第三ブチル−４−ヒドロキシベンゾエート、２−メチル−４，６−ジ第三ブチルフェニル＝３，５−ジ−第三ブチル−４−ヒドロキシベンゾエート。
【０１８２】
２．４．  アクリレート、例えば
エチルα−シアノ−β, β−ジフェニル−アクリレート、
イソオクチルα−シアノ−β, β−ジフェニル−アクリレート、
メチルα−カルボメトキシ−シンナメート、メチルα−シアノ−β−メチル−ｐ−メトキシ−シンナメート、
ブチルα−シアノ−β−メチル−ｐ−メトキシ−シンナメート、
メチルα−カルボメトキシ−ｐ−メトキシシンナメート、および
Ｎ−（β−カルボメトキシ−β−シアノビニル) −２−メチルインドリン。
【０１８３】
２．５．  ニッケル化合物，例えば
２，２′−チオビス−［４−（１，１，３，３−テトラメチルブチル) −フェノール］のニッケル錯体，例えば１：１または１：２錯体であって，所望によりｎ−ブチルアミン、トリエタノールアミンもしくはＮ−シクロヘキシル−ジ−エタノールアミンのような他の配位子を伴うもの、ニッケルジブチルジチオカルバメート、４−ヒドロキシ−３，５−ジ−第三ブチルベンジルホスホン酸モノアルキルエステル例えばメチルもしくはエチルエステルのニッケル塩、ケトキシム例えば、２−ヒドロキシ−４−メチル−フェニルウンデシルケトキシムのニッケル錯体、１−フェニル−４−ラウロイル−５−ヒドロキシピラゾールのニッケル錯体であって，所望により他の配位子を伴うもの。
【０１８５】
２．７． シュウ酸ジアミド、例えば
４，４′−ジ−オクチルオキシオキサニリド、
２，２′−ジエトキシオキシアニリド、
２，２′−ジ−オクチルオキシ−５，５′−ジ−第三ブチルオキサニリド、
２，２′−ジ−ドデシルオキシ−５，５′−ジ−第三ブチルオキサニリド、
２−エトキシ−２′−エチルオキサニリド、
Ｎ，Ｎ′−ビス（３−ジメチルアミノプロピル）オキサミド、
２−エトキシ−５−第三ブチル−２′−エトキシオキサニリドおよび該化合物と２−エトキシ−２′−エチル−５，４′−ジ−第三ブチル−オキサニリドとの混合物，
ｏ−およびｐ−メトキシ−二置換オキサニリドの混合物およびｏ−およびｐ−エトキシ−二置換オキサニリドの混合物。
【０１８６】
２．８． ２−（２−ヒドロキシフェニル）−１，３，５−トリアジン、例えば２，４，６−トリス（２−ヒドロキシ−４−オクチルオキシフェニル) −１，３，５−トリアジン、
２−（２−ヒドロキシ−４−オクチルオキシフェニル）−４，６−ビス（２，４−ジメチルフェニル）−１，３，５−トリアジン、
２−（２，４−ジヒドロキシフェニル）−４，６−ビス（２，４−ジメチルフェニル）−１，３，５−トリアジン、
２，４−ビス（２−ヒドロキシ−４−プロピルオキシフェニル）−６−（２，４−ジメチルフェニル）−１，３，５−トリアジン、
２−（２−ヒドロキシ−４−オクチルオキシフェニル) −４，６−ビス（４−メチルフェニル）−１，３，５−トリアジン、
２−（２−ヒドロキシ−４−ドデシルオキシフェニル) −４，６−ビス（２，４−ジメチルフェニル）−１，３，５−トリアジン、
２−（２−ヒドロキシ−４−トリデシルオキシフェニル) −４，６−ビス（２，４−ジメチルフェニル）−１，３，５−トリアジン、
２−［２−ヒドロキシ−４−（２−ヒドロキシ−３−ブチルオキシ−プロポキシ）フェニル］−４，６−ビス（２，４−ジメチルフェニル）−１，３，５−トリアジン、
２−［２−ヒドロキシ−４−（２−ヒドロキシ−３−オクチルオキシ−プロピルオキシ）フェニル］−４，６−ビス（２，４−ジメチルフェニル）−１，３，５−トリアジン、
２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、
２−［２−ヒドロキシ−４−（２−ヒドロキシ−３−ドデシルオキシ−プロポキシ）フェニル］−４，６−ビス（２，４−ジメチルフェニル）−１，３，５−トリアジン、
２−（２−ヒドロキシ−４−ヘキシルオキシ）フェニル−４，６−ジフェニル−１，３，５−トリアジン、
２−（２−ヒドロキシ−４−メトキシフェニル）−４，６−ジフェニル−１，３，５−トリアジン、
２，４，６−トリス［２−ヒドロキシ−４−（３−ブトキシ−２−ヒドロキシ−プロポキシ）フェニル］−１，３，５−トリアジン、
２−（２−ヒドロキシフェニル）−４−（４−メトキシフェニル）−６−フェニル−１，３，５−トリアジン、
２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１８７】
３．  金属不活性化剤，例えば
Ｎ，Ｎ′−ジフェニルシュウ酸ジアミド、
Ｎ−サリチラル−Ｎ′−サリチロイルヒドラジン、
Ｎ，Ｎ′−ビス（サリチロイル）ヒドラジン、
Ｎ，Ｎ′−ビス（３，５−ジ−第三ブチル−４−ヒドロキシフェニルプロピオニル）ヒドラジン、
３−サリチロイルアミノ−１，２，４−トリアゾール、
ビス（ベンジリデン）シュウ酸ジヒドラジド、オキサニリド、イソフタル酸ジヒドラジド、セバシン酸−ビス−フェニルヒドラジド、Ｎ，Ｎ’−ジアセタール−アジピン酸ジヒドラジド、Ｎ，Ｎ’−ビス−サリチロイル−シュウ酸ジヒドラジド、Ｎ，Ｎ’−ビス−サリチロイル−チオプロピオン酸ジヒドラジド。
【０１８９】
５．ヒドロキシルアミン、例えば、
Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクダデシルヒドロキシルアミン、Ｎ−ヘプタデシル−Ｎ−オクタデシルヒドロキシルアミン、ハロゲン化獣脂アミンから誘導されたＮ，Ｎ−ジアルキルヒドロキシルアミン。
【０１９０】
６．ニトロン、例えば、
Ｎ−ベンジル−アルファ−フェニル−ニトロン、Ｎ−エチル−アルファ−メチル−ニトロン、Ｎ−オクチル−アルファ−ヘプチル−ニトロン、Ｎ−ラウリル−アルファ−ウンデシル−ニトロン、Ｎ−テトラデシル−アルファ−トリデシル−ニトロン、Ｎ−ヘキサデシル−アルファ−ペンタデシル−ニトロン、Ｎ−オクタデシル−アルファ−ヘプタデシル−ニトロン、Ｎ−ヘキサデシル−アルファ−ヘプタデシル−ニトロン、Ｎ−オクタデシル−アルファ−ペンタデシル−ニトロン、Ｎ−ヘプタデシル−アルファ−ヘプタデシル−ニトロン、Ｎ−オクタデシル−アルファ−ヘキサデシル−ニトロン、ハロゲン化獣脂アミンから誘導されたＮ，Ｎ−ジアルキルヒドロキシルアミンより誘導されたニトロン。
【０１９１】
７．チオ相乗剤、例えば、
ジラウリルチオジプロピオネートまたはジステアリルチオジプロピオネート。
【０１９２】
８．  過酸化物スカベンジャー、例えば
β−チオジプロピオン酸のエステル、例えばラウリル、ステアリル、ミリスチルまたはトリデシルエステル、メルカプトベンズイミダゾール、または２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【０１９３】
９．  ポリアミド安定剤、例えば
ヨウ化物および／またはリン化合物と組合せた銅塩、および二価マンガンの塩。
【０１９４】
10．  塩基性補助安定剤、例えば
メラミン、ポリビニルピロリドン、ジシアンジアミド、トリアリルシアヌレート、尿素誘導体、ヒドラジン誘導体、アミン、ポリアミド、ポリウレタン、
高級脂肪酸のアルカリ金属塩およびアルカリ土類金属塩、例えばステアリン酸Ｃａ塩、ステアリン酸Ｚｎ塩、ベヘン酸Ｍｇ塩、ステアリン酸Ｍｇ塩、リシノール酸Ｎａ塩およびパルミチン酸Ｋ塩、カテコールアンチモン塩およびカテコール亜鉛塩。
【０１９５】
11．  核剤、例えば
無機物質例えば、タルク、二酸化チタンまたは酸化マグネシウムのような金属酸化物、好ましくはアルカリ土類金属のリン酸塩、炭酸塩または硫酸塩；有機化合物例えば、モノ−またはポリカルボン酸およびその塩、例えば４−第三ブチル安息香酸、アジピン酸、ジフェニル酢酸、コハク酸ナトリウムまたは安息香酸ナトリウム；イオン共重合体（「イオノマー(ionomers)」）のような重合性化合物。
【０１９６】
12． 充填剤および強化剤、例えば
炭酸カルシウム、ケイ酸塩、ガラス繊維、ガラス球、タルク、カオリン、雲母、硫酸バリウム、金属酸化物および水酸化物、カーボンブラック、グラファイト、木粉および天然物の粉もしくは繊維、合成繊維。
【０１９７】
13．その他の添加剤、例えば
可塑剤、潤滑剤、乳化剤、顔料、レオロジー添加剤（rheology additives) 、触媒、均染補助剤、光沢剤、難燃剤、静電防止剤および発泡剤。
【０１９８】
上記補助安定剤は例えば安定化される材料の総重量に基づき０．０１ないし１０重量％の濃度で添加される。
【０１９９】
充填剤および強化剤（上掲の第１２項）例えば、タルク、炭酸カルシウム、雲母またはカオリンは例えば安定化されるポリオレフィンの総重量に基づき０．０１ないし４０重量％の濃度で該ポリオレフィンに添加される。
充填剤および強化剤（上掲の第１２項）例えば、金属水酸化物、特に水酸化アルミニウムまたは水酸化マグネシウムは例えば安定化されるポリオレフィンの総重量に基づき０．０１ないし６０重量％の濃度で該ポリオレフィンに添加される。
充填剤としてのカーボンブラックは安定化されるポリオレフィンの総重量に基づき０．０１ないし５重量％の濃度で該ポリオレフィンに思慮深く添加される。強化剤としてのガラス繊維は安定化されるポリオレフィンの総重量に基づき０．０１ないし２０重量％の濃度で該ポリオレフィンに思慮深く添加される。
【０２００】
他の好ましい組成物は、成分（ａ）ないし（ｄ）に加えて他の好ましい添加剤、特に高級脂肪酸のアルカリ土類金属塩、例えばステアリン酸カルシウム塩を同様に含む。
【０２０１】
重合性有機材料、例えばポリオレフィンを加工して相当する成形品を作るための慣用の安定剤組合せとして、フェノール系酸化防止剤と有機ホスフィットまたはホスホナイトに基づく第二の酸化防止剤の組み合わせが推奨されている。特に基材および工程に依存して、しかし多くのポリオレフィンの加工者は約２８０℃より高温領域での工程を操作させる。特に３００℃より上の温度範囲における高温の適用に特に適している、成分（ｂ）および（ｃ）または（ｂ）、（ｃ）および（ｄ）の新規な加工安定剤混合物の混合の長所によって、例えば、高密度ポリエチレンに基づく工業材料および成形品、例えば管ならびにそれらの技術的変形（適合）は、より高速度でおよびより少ない不良品で生産可能である。この安定剤混合物の別の利点は、それを非常に少量で使用できることである。このことは慣用の安定剤混合物と比較して酸化防止剤の総濃度を減少させることになる。従って、ベンゾフラノ−２−オン型〔成分（ｂ）〕の低濃度の使用はポリオレフィンにおいて約３分の１まで安定剤の総濃度の低減を可能し、それは同時に経済的な利点を意味する。
【０２０２】
成分（ｂ）および（ｃ）または（ｂ）、（ｃ）および（ｄ）ならびに所望ならば他の添加剤との重合性、有機材料への混合は、例えば成形する前または成形中に公知の方法によって、あるいは、そうでなければ溶解または分散された混合物を重合性有機材料に塗布し、続いて溶媒を蒸発するかまたはしないことにより行われる。他の添加剤を伴うもしくは伴わない、成分（ｂ）および（ｃ）または（ｂ）、（ｃ）および（ｄ）の安定剤混合物はまた、これらの成分を例えば２．５ないし２５重量％の濃度で含むマスターバッチの形態で安定化される材料に添加することもできる。
【０２０３】
他の添加剤を伴うもしくは伴わない、成分（ｂ）および（ｃ）または（ｂ）、（ｃ）および（ｄ）の安定剤混合物はまた重合の前もしくは最中に、または架橋の前に添加することも可能である。
【０２０４】
他の添加剤を伴うもしくは伴わない、成分（ｂ）および（ｃ）または（ｂ）、（ｃ）および（ｄ）の安定剤混合物は純粋な形態またはワックス、油もしくはポリマー封入の形態で安定化される有機材料中に混合できる。
【０２０５】
他の添加剤を伴うもしくは伴わない成分、（ｂ）および（ｃ）または（ｂ）、（ｃ）および（ｄ）の安定剤混合物は安定化されるポリマー上に噴霧することもできる。これらは他の添加剤、（例えば、上述した慣用の添加剤）またはそれらの溶融物を希釈できるので、それらはまたこれらの添加剤と一緒に安定化されるポリマーに噴霧できる。重合触媒の失活の間の噴霧による添加は特に有利であり、例えば失活のために使用される蒸気を使用して噴霧を行うことができる。
【０２０６】
球状に重合されたポリオレフィンの場合には、例えば他の添加剤を伴うもしくは伴わない成分（ｂ）および（ｃ）または（ｂ）、（ｃ）および（ｄ）の安定剤混合物を噴霧により適用することは有利である。
【０２０７】
このように安定化された材料は例えば、フィルム、繊維、テープ、成形品、形材として、または塗料特に粉体塗料、接着剤または接着性セメントのための結合剤として、非常に広範囲の多様な形態で使用できる。
このように安定化された材料は同様に、例えば液体または気体のための管、フィルム、繊維、ジオメンブラン（geomembrane)、テープ、形材またはタンクのような抽出媒体と長期間接触する厚層ポリオレフィン成形品として、非常に広範囲の多様な形態で使用できる
好ましい厚層ポリオレフィン成形品は１ないし５０ｍｍ、特には１ないし３０ｍｍ、例えば２ないし１０ｍｍの層厚をもつ。
【０２０８】
既に言及したように、保護されるべき有機材料は好ましくは、有機の、さらに特には合成のポリマーである。本発明においては熱可塑性ポリマーが特に都合よく保護される。特に、本発明において、工程内安定剤（熱安定剤）としての新規な成分（ｂ）および（ｃ）または（ｂ）、（ｃ）および（ｄ）の安定剤混合物の際立った活性は注目に値する。この目的のため、それらはポリマーの加工の前または最中に都合良く添加される。しかし、例えば、光誘発的および／または熱−酸化的崩壊のような崩壊に対して、他のポリマー（例えばエラストマー）または潤滑剤および圧媒液を安定することもまた可能である。エラストマーの例は可能な有機材料の上記一覧の中に示されたものである。
【０２０９】
適当な潤滑剤および圧媒液は、例えば鉱油または合成油またはそれらの混合物をベースにできる。潤滑剤は当業者には良く知られており、そして関連する技術文献例えばディーター  クラマン（Dieter Klamann）著，“潤滑剤および関連製品（Schmierstoff und verwandte Produkte ）”〔フェルラーク  ヒェミー（Verlag Chemie ），ヴァインハイム（Weinheim）１９８２〕、シェーヴェ−コーベック（Schewe-Kobek）著，“潤滑剤ハンドブック（Das Schmiermittel-Taschenbuch ）”〔ドクター  アルフレット  ヒューティッヒ−フェルラーク（Dr. Alfred Huethig-Verlag ）１９７４〕および“ウルマン工業化学大辞典（Ullmanns Enzyklopaedie technischen Chemie ）”，第１３巻，第８５−９４頁（フェルラーク  ヒェミー，ヴァインハイム１９７７）に記載されている。
【０２１０】
従って好ましい本発明の実例は、酸化、熱または光誘起的崩壊に対する有機材料、特に熱可塑性ポリマーのための工程内安定剤（熱安定剤）としての成分（ｂ）および（ｃ）または（ｂ）、（ｃ）および（ｄ）の使用である。
【０２１１】
本発明はまた、ｉ）ベンゾフラノ−２−オン型の化合物の少なくとも１種、およびii）立体障害性アミンの群からの化合物の少なくとも１種からなる安定剤混合物にも関する。
【０２１２】
本発明は同様にｉ）ベンゾフラノ−２−オン型の化合物の少なくとも１種、ii）立体障害性アミンの群からの化合物の少なくとも１種、およびiii)有機ホスフィットまたはホスホナイトの群からの化合物の少なくとも１種からなる安定剤混合物にも関する。
【０２１３】
好ましいものは成分の重量比（ｉ）：（ii）が１００：１ないし０．０１：１００、特に５：１ないし０．０１：１０である安定剤混合物で与えられるものである。
【０２１４】
同様に好ましいものは成分の重量比（ｉ）：（ii）：（iii)が１００：１：０．０１ないし０．０１：１：１００、特に５：１：０．１ないし０．０１：１：１０である安定剤混合物で与えられるものである。
【０２１５】
新規な成分（ｂ）および（ｃ）または（ｂ）、（ｃ）および（ｄ）の安定剤混合物は加水分解への優れた安定性ならびに有利な着色挙動、即ち加工中の有機材料の僅かな変色を特徴とする。
【０２１６】
本発明の成分により安定化された有機材料は光誘発的崩壊に対して特に良好に保護する。
【０２１７】
本発明は成分（ｂ）および（ｃ）または（ｂ）、（ｃ）および（ｄ）の各々の少なくとも１種を有機材料に混合または塗布することからなる、酸化的、熱的または光誘発的崩壊に対して有機材料を安定化するための方法に関する。
【０２１８】
好ましいのは、抽出媒体に長期間接触するポリオレフィンで、該ポリオレフィンが厚層ポリオレフィン成形品であり、そして１ないし５０ｍｍ、特に１ないし３０ｍｍ、例えば２ないし１０ｍｍのの層厚をもつものを安定化する方法であって、成分（ｂ）および（ｃ）または（ｂ）、（ｃ）および（ｄ）の各々の少なくとも１種を該ポリオレフィンに混合または塗布することからなる方法に与えられる。
【０２１９】
特に重要なものはまた、抽出媒体に長期間接触する厚層ポリオレフィンで、該厚層ポリオレフィン成形品は管またはジオメンブランであるものを安定化する方法であって、成分（ｂ）および（ｃ）または（ｂ）、（ｃ）および（ｄ）の各々の少なくとも１種を該成形品に混合または塗布することからなる方法である。
【０２２０】
用語ジオメンブラン（geomembranes) は、例えば埋め立てごみ処理地（landfill sites) に使用され、そして３００年までの耐用年数をもつことを要求されるフィルムを意味する。
【０２２１】
抽出媒体は、例えば、液体もしくは気体の無機または有機物質である。
【０２２２】
気体無機物質の例は、酸素；窒素；窒素の酸化物、例えばＮＯ、笑気ガスもしくはＮＯ2 ；硫黄の酸化物、例えば二酸化硫黄；ハロゲン例えばフッ素もしくは塩素；ブレーンステット酸、例えばフッ化水素酸、塩化水素酸、臭化水素酸、ヨウ化水素酸もしくはシアン化水素酸；または塩基例えばアンモニアである。
気体有機物質の例は炭素原子数１ないし４のアルカン基、例えばメタン、エタン、プロパンもしくはブタン；一酸化炭素、二酸化炭素；またはホスゲンである。
【０２２３】
液体無機物質の例は、水、塩素化飲料用水または塩水溶液例えば、塩化ナトリウム溶液（ブライン）または硫酸ナトリウム溶液；臭素；酸ハライド例えば四塩化炭素、塩化チオニル、塩化ニトロシル、塩化トリメチルシリル；アルカリ、例えば水酸化ナトリウム（ＮａＯＨ）水溶液、水酸化カリウム（ＫＯＨ）水溶液、アンモニア水溶液、炭化水素ナトリウム水溶液または炭酸ナトリウム水溶液である。
【０２２４】
液体有機物質の例は有機溶媒または液体有機試薬である。
有機溶媒の例は、脂肪族炭化水素例えば、ペンタン、ヘキサン、ヘプタン、オクタン、石油スピリット、ノナンまたはデカン；アルコール例えばメタノール、エタノール、イソプロパノール、ブタノール、ペンタノール、アミルアルコール、シクロヘキサノール、ペンタエリスリトール、エチレングリコール、エチレンジグリコール、メチルセルソルブ、ポリエチレングリコールまたはグリセロール；ケトン例えばアセトン、ジエチルケトン、メチルエチルケトン、ジフェニルケトンまたはシクロヘキサノン；エーテル例えばジエチルエーテル、ジブチルエーテル、テトラヒドロフランまたはジオキサン；芳香族炭化水素例えば、ベンゼン、トルエンまたはキシレン；複素環式溶媒、例えばフラン、ピリジン、２，６−ルチジンまたはチオフェン；二極性非プロトン溶媒、例えばジメチルホルムアミド、ジエチルアセタミドまたはアクリロニトリル；あるいは界面活性剤である。
【０２２５】
本発明の目的のため、抽出媒体はまた、上に列挙したような液体または気体無機および有機物質の、混合物および溶液、特に水性混合物、エマルションまたは溶液である。
【０２２６】
化学工業またはごみ埋め立て地において重要な抽出媒体が特に興味深い。
【０２２７】
従って、本発明の好ましい具体例は、抽出媒体と長期間接触するポリオレフィンの安定性を改良するために他の添加剤を伴うもしくは伴わない、成分（ｂ）および（ｃ）または（ｂ）、（ｃ）および（ｄ）の安定剤混合物の使用である。
安定剤として使用するため、安定化のための方法のためおよび安定剤混合物のための好ましい成分（ｂ）および（ｃ）または（ｂ）、（ｃ）および（ｄ）は有機材料を含む組成物のために記載したものと同様のものである。
【０２２８】
【実施例】
本発明は、以下の実施例によってさらに詳細に説明される。実施例中、部および％は重量に基づく。
【０２２９】
実施例１：２５０℃で加工されたポリプロピレン繊維の安定化
ＤＩＮ53735 に従って２３０℃および２．１６ｋｇで測定された１２．０ｇ／ｄｍｉｎのメルトインデックスをもつ、ポリプロピレン粉末（Polychim S.A.,仏供給の登録商標Ｂ１０ＦＢ）２．０ｋｇを、ステアリン酸カルシウムの０．０５％とおよび表１および２に示された安定剤と共に２分間高速ミキサーで均質化する。バレルの直径２０ｍｍおよび長さ４００ｍｍをもちその３つの加熱帯が以下の温度：２００，２２０℃および２２０℃に設定されている押出機において、毎分６０回転で混合物を押し出す。押出物を冷却のため水浴に通過させ次いで粒状化する。これらの粒状物を加工してマルチフィラメント繊維を得る。これはメルトポンプおよび３７穴紡糸ヘッドを有する一軸スクリュー押出機を使用して行う。最高加工温度は２５０℃である。
このように得られた非延伸の（unstretched)繊維の一部を２３０℃で６分間プレスして２ｍｍ厚のシートを作る。シートのメルトインデックス（ＭＦＩ，メルトフローインデックス）をＤＩＮ53735 に従って２３０℃および２．１６ｋｇにて測定する。メルトインデックスの大きな増加はひどい鎖の崩壊すなわち乏しい安定性を意味する。結果を表１にまとめる。
このように得られた非延伸の繊維の他の部分を潤滑剤（登録商標リマノール（Limanol)P25,  Schill und Seilacher社, 独, ボブリンゲン) で処理し、そして予備延伸にかける。この予備延伸により線密度４１６ｇ／９０ｍをもつ繊維ストランドを生じる。これは長さ９０ｍの繊維ストランドが４１６ｇの重量をもつことを意味する。さらなる操作においてこの繊維ストランドを再び１２０℃で延伸装置を使用して３．２のファクターで延伸する。これにより線密度１３０ｇ／９０ｍをもつ繊維ストランドを生じる。
この繊維ストランドの一部を使用して編んだチューブ（knitted tube) を製造する。この編んだチューブの黄色度指数（ＹＩ1 ）をＡＳＴＭ  Ｄ1925-77 に従って測定する。低いＹＩ1 の値は試料の少ない変色を、高いＹＩ1 値は試料の酷い変色を示す。結果を表１にまとめる。この編んだチューブをＡＡＴＣＣ  164 に従い、４０℃、相対大気湿度８７％で４８時間、４ないし６ｐｐｍの二酸化窒素（ＮＯ2 ）の存在下に曝露する。この曝露した編んだチューブの黄色度指数（（ＹＩ2 ）をＡＳＴＭ  Ｄ1925-77 に従って測定する。低いＹＩ2 の値は試料の少ない変色を、高いＹＩ2 値は試料の酷い変色を示す。結果を表１にまとめる。
【０２３０】
繊維ストランドの他の部分を使用して、１００℃でオーブン老化試験を行う。この試験において、試験条件下で繊維ストランドが引き裂けるのにかかる、日による期間の測定がなされる。繊維ストランドの引き裂けるまでのより長い期間はより良い安定化である。結果を表２にまとめる。
非延伸性繊維の別の部分を２３０℃で６分間加圧して、厚さ０．１０ｍｍをもつ薄いフィルムを作る。このフィルムをＤＩＮ53387 に従いキセノン試験にかける。この試験では１７６０ないし１６８０ｃｍ-1の波長領域にてカルボニル指数０．２５が観察されるまでフィルムをキセノン１２００曝露装置に曝露する。より大きい数値がよりよい安定化である。結果を表２にまとめる。
【０２３１】
表１：
0004154703.tif 000084
0004154703.tif 000085
脚注a)ないしi)は表９（実施例５）の後に示す。
【０２３２】
表２：
0004154703.tif 000086
0004154703.tif 000087
脚注a)ないしi)は表９（実施例５）の後に示す。
【０２３３】
実施例２：３００℃で加工されたポリプロピレン繊維の安定化
ＤＩＮ53735 に従って２３０℃でおよび２．１６ｋｇの下で測定された１２．０ｇ／ｄｍｉｎのメルトインデックスをもつ、ポリプロピレン粉末（Polychim S.A.,仏供給の登録商標Ｂ１０ＦＢ）２．０ｋｇを、ステアリン酸カルシウムの０．０５％とおよび表３および４に示された安定剤と共に２分間高速ミキサーで均質化する。バレルの直径２０ｍｍおよび長さ４００ｍｍをもちその３つの加熱帯が以下の温度：２００，２２０℃および２２０℃に設定されている押出機において、毎分６０回転で混合物を押し出す。押出物を冷却のため水浴に通過させ次いで粒状化する。これらの粒状物を加工してマルチフィラメント繊維を得る。これはメルトポンプおよび３７穴紡糸ヘッドを有する一軸スクリュー押出機を使用して行う。最高加工温度は３００℃である
このように得られた非延伸の（unstretched)繊維の一部を２３０℃で６分間プレスして２ｍｍ厚のシートを作る。シートのメルトインデックス（ＭＦＩ，メルトフローインデックス）をＤＩＮ53735 に従って２３０℃および２．１６ｋｇにて測定する。メルトインデックスの大きな増加はひどい鎖の崩壊すなわち乏しい安定性を意味する。結果を表３にまとめる。
このように得られた非延伸の繊維の他の部分を潤滑剤（登録商標リマノール（Limanol)P25,  Schill und Seilacher社, 独, ボブリンゲン) で処理し、そして予備延伸にかける。この予備延伸により線密度４１６ｇ／９０ｍをもつ繊維ストランドを生じる。これは長さ９０ｍの繊維ストランドが４１６ｇの重量をもつことを意味する。さらなる操作においてこの繊維ストランドを再び１２０℃で延伸装置を使用して３．２のファクターで延伸する。これにより線密度１３０ｇ／９０ｍをもつ繊維ストランドを生じる。
この繊維ストランドの一部を使用して編んだチューブ（knitted tube) を製造する。この編んだチューブの黄色度指数（ＹＩ1 ）をＡＳＴＭ  Ｄ1925-77 に従って測定する。低いＹＩ1 の値は試料の少ない変色を、高いＹＩ1 値は試料の酷い変色を示す。結果を表３にまとめる。この編んだチューブをＡＡＴＣＣ  164 に従い、４０℃、相対大気湿度８７％で４８時間、４ないし６ｐｐｍの二酸化窒素（ＮＯ2 ）の存在下に曝露する。この曝露した編んだチューブの黄色度指数（（ＹＩ2 ）をＡＳＴＭ  Ｄ1925-77 に従って測定する。低いＹＩ2 の値は試料の少ない変色を、高いＹＩ2 値は試料の酷い変色を示す。結果を表３にまとめる。
【０２３４】
繊維ストランドの他の部分を使用して、１００℃でオーブン老化試験を行う。この試験において、試験条件下で繊維ストランドが引き裂けるのにかかる、日による期間の測定がなされる。繊維ストランドの引き裂けるまでのより長い期間はより良い安定化である。結果を表４にまとめる。
非延伸性繊維の別の部分を２３０℃で６分間加圧して、厚さ０．１０ｍｍをもつ薄いフィルムを作る。このフィルムをＤＩＮ53387 に従いキセノン試験にかける。この試験では１７６０ないし１６８０ｃｍ-1の波長領域にてカルボニル指数０．２５が観察されるまでフィルムをキセノン１２００曝露装置に曝露する。より大きい数値がよりよい安定化である。結果を表４にまとめる。
【０２３５】
表３：
0004154703.tif 000088
0004154703.tif 000089
脚注a)ないしi)は表９（実施例５）の後に示す。
【０２３６】
表４：
0004154703.tif 000090
脚注a)ないしi)は表９（実施例５）の後に示す。
【０２３７】
実施例３：３００℃で加工されたポリプロピレン繊維の安定化
ＤＩＮ53735 に従って２３０℃でおよび２．１６ｋｇの下で測定された１０．４ｇ／ｄｍｉｎのメルトインデックスをもつ、ポリプロピレン粉末〔Himont社, 伊供給の登録商標モプレン(Moplen)FL F 20 〕２．０ｋｇを、ステアリン酸カルシウムの０．０５％と、登録商標ＤＨＴ  ４Ａ（Ｋｙｏｗａ化学工業（株），［Ｍｇ4.5 Ａｌ2 （ＯＨ）13ＣＯ3 ・３．５Ｈ2 Ｏ］〕０．０３％と、ならびに表５および６に示された安定剤と共に２分間高速ミキサーで均質化する。バレルの直径２０ｍｍおよび長さ４００ｍｍをもちその３つの加熱帯が以下の温度：２００，２２０℃および２２０℃に設定されている押出機において、毎分６０回転で混合物を押し出す。押出物を冷却のため水浴に通過させ次いで粒状化する。これらの粒状物を加工してマルチフィラメント繊維を得る。これはメルトポンプおよび３７穴紡糸ヘッドを有する一軸スクリュー押出機を使用して行う。最高加工温度は３００℃である。
このように得られた非延伸の（unstretched)繊維の一部を２３０℃で６分間プレスして２ｍｍ厚のシートを作る。シートのメルトインデックス（ＭＦＩ，メルトフローインデックス）をＤＩＮ53735 に従って２３０℃および２．１６ｋｇにて測定する。メルトインデックスの大きな増加はひどい鎖の崩壊すなわち乏しい安定性を意味する。結果を表５および６にまとめる。
このように得られた非延伸の繊維の他の部分を潤滑剤（登録商標リマノール（Limanol)P25,  Schill und Seilacher社, 独, ボブリンゲン) で処理し、そして予備延伸にかける。この予備延伸により線密度４１６ｇ／９０ｍをもつ繊維ストランドを生じる。これは長さ９０ｍの繊維ストランドが４１６ｇの重量をもつことを意味する。さらなる操作においてこの繊維ストランドを再び１２０℃で延伸装置を使用して３．２のファクターで延伸する。これにより線密度１３０ｇ／９０ｍをもつ繊維ストランドを生じる。この繊維ストランドを編んだチューブ（knitted tube) の製造に使用する。この編んだチューブの黄色度指数（ＹＩ1 ）をＡＳＴＭ  Ｄ1925-77 に従って測定する。低いＹＩ1 の値は試料の少ない変色を、高いＹＩ1 値は試料の酷い変色を示す。結果を表５および６にまとめる。この編んだチューブをＡＡＴＣＣ  164 に従い、４０℃、相対大気湿度８７％で４８時間、４ないし６ｐｐｍの二酸化窒素（ＮＯ2 ）の存在下に曝露する。この曝露した編んだチューブの黄色度指数（（ＹＩ2 ）をＡＳＴＭ  Ｄ1925-77 に従って測定する。低いＹＩ2 の値は試料の少ない変色を、高いＹＩ2 値は試料の酷い変色を示す。結果を表５および６にまとめる。
【０２３８】
表５：
0004154703.tif 000091
脚注a)ないしm)は表９（実施例５）の後に示す。
表６：
0004154703.tif 000092
脚注a)ないしm)は表９（実施例５）の後に示す。
【０２３９】
実施例４：２９０℃で加工されたポリプロピレン繊維の安定化
ＤＩＮ53735 に従って２３０℃でおよび２．１６ｋｇの下で測定された１０．４ｇ／ｄｍｉｎのメルトインデックスをもつ、ポリプロピレン粉末（Himont社, 伊供給の登録商標モプレン(Moplen)FL F 20 ）２．０ｋｇを、ステアリン酸カルシウムの０．０５％と、ならびに表７および８に示された安定剤と共に２分間高速ミキサーで均質化する。バレルの直径２０ｍｍおよび長さ４００ｍｍをもちその３つの加熱帯が以下の温度：２００，２２０℃および２２０℃に設定されている押出機において、毎分６０回転で混合物を押し出す。押出物を冷却のため水浴に通過させ次いで粒状化する。これらの粒状物を加工してマルチフィラメント繊維を得る。これはメルトポンプおよび３７穴紡糸ヘッドを有する一軸スクリュー押出機を使用して行う。最高加工温度は２９０℃である。
このように得られた非延伸の（unstretched)繊維の一部を２３０℃で６分間プレスして２ｍｍ厚のシートを作る。シートのメルトインデックス（ＭＦＩ，メルトフローインデックス）をＤＩＮ53735 に従って２３０℃および２．１６ｋｇにて測定する。メルトインデックスの大きな増加はひどい鎖の崩壊すなわち乏しい安定性を意味する。結果を表７および８にまとめる。
このように得られた非延伸の繊維の他の部分を潤滑剤（登録商標リマノール（Limanol)P25,  Schill und Seilacher社, 独, ボブリンゲン) で処理し、そして予備延伸にかける。この予備延伸により線密度４１６ｇ／９０ｍをもつ繊維ストランドを生じる。これは長さ９０ｍの繊維ストランドが４１６ｇの重量をもつことを意味する。さらなる操作においてこの繊維ストランドを再び１２０℃で延伸装置を使用して３．２のファクターで延伸する。これにより線密度１３０ｇ／９０ｍをもつ繊維ストランドを生じる。この繊維ストランドを編んだチューブ（knitted tube) の製造に使用する。この編んだチューブの黄色度指数（ＹＩ1 ）をＡＳＴＭ  Ｄ1925-77 に従って測定する。低いＹＩ1 の値は試料の少ない変色を、高いＹＩ1 値は試料の酷い変色を示す。結果を表７および８にまとめる。この編んだチューブをＡＡＴＣＣ  164 に従い、４０℃、相対大気湿度８７％で４８時間、４ないし６ｐｐｍの二酸化窒素（ＮＯ2 ）の存在下に曝露する。この曝露した編んだチューブの黄色度指数（（ＹＩ2 ）をＡＳＴＭ  Ｄ1925-77 に従って測定する。低いＹＩ2 の値は試料の少ない変色を、高いＹＩ2 値は試料の酷い変色を示す。結果を表７および８にまとめる。
【０２４０】
表７：
0004154703.tif 000093
0004154703.tif 000094
脚注a)ないしp)は表９（実施例５）の後に示す。
表８：
0004154703.tif 000095
0004154703.tif 000096
脚注a)ないしp)は表９（実施例５）の後に示す。
【０２４１】
実施例５：２７０℃で加工されたポリプロピレン繊維の安定化
ＤＩＮ53735 に従って２３０℃でおよび２．１６ｋｇの下で測定された１０．４ｇ／ｄｍｉｎのメルトインデックスをもつ、ポリプロピレン粉末〔Himont社, 伊供給の登録商標プロファックス(Profax)6301〕２．０ｋｇを、ステアリン酸カルシウムの０．０５％と、登録商標ＤＨＴ  ４Ａ〔Ｋｙｏｗａ化学工業（株），［Ｍｇ4.5 Ａｌ2 （ＯＨ）13ＣＯ3 ・３．５Ｈ2 Ｏ］〕０．０３％と、ならびに表９に示された安定剤と共に２分間高速ミキサーで均質化する。バレルの直径２０ｍｍおよび長さ４００ｍｍをもちその３つの加熱帯が以下の温度：２００，２２０℃および２２０℃に設定されている押出機において、毎分６０回転で混合物を押し出す。押出物を冷却のため水浴に通過させ次いで粒状化する。これらの粒状物を加工してマルチフィラメント繊維を得る。これはメルトポンプおよび３７穴紡糸ヘッドを有する一軸スクリュー押出機を使用して行う。最高加工温度は２７０℃である
このように得られた非延伸の（unstretched)繊維の一部を２３０℃で６分間プレスして２ｍｍ厚のシートを作る。シートのメルトインデックス（ＭＦＩ，メルトフローインデックス）をＤＩＮ53735 に従って２３０℃および２．１６ｋｇにて測定する。メルトインデックスの大きな増加はひどい鎖の崩壊すなわち乏しい安定性を意味する。結果を表９にまとめる。
このように得られた非延伸の繊維の他の部分を潤滑剤（登録商標リマノール（Limanol)P25,  Schill und Seilacher社, 独, ボブリンゲン) で処理し、そして予備延伸にかける。この予備延伸により線密度４１６ｇ／９０ｍをもつ繊維ストランドを生じる。これは長さ９０ｍの繊維ストランドが４１６ｇの重量をもつことを意味する。さらなる操作においてこの繊維ストランドを再び１２０℃で延伸装置を使用して３．２のファクターで延伸する。これにより線密度１３０ｇ／９０ｍをもつ繊維ストランドを生じる。この繊維ストランドを編んだチューブ（knitted tube) の製造に使用する。この編んだチューブの黄色度指数（ＹＩ1 ）をＡＳＴＭ  Ｄ1925-77 に従って測定する。低いＹＩ1 の値は試料の少ない変色を、高いＹＩ1 値は試料の酷い変色を示す。結果を表９にまとめる。この編んだチューブをＡＡＴＣＣ  164 に従い、４０℃、相対大気湿度８７％で４８時間、４ないし６ｐｐｍの二酸化窒素（ＮＯ2 ）の存在下に曝露する。この曝露した編んだチューブの黄色度指数（（ＹＩ2 ）をＡＳＴＭ  Ｄ1925-77 に従って測定する。低いＹＩ2 の値は試料の少ない変色を、高いＹＩ2 値は試料の酷い変色を示す。結果を表９にまとめる。
【０２４２】
表９：
0004154703.tif 000097
0004154703.tif 000098
【０２４３】
脚注
ａ）比較実施例
ｂ）本発明に従う実施例
ｃ）化合物（１０１）は下式Ｖａで表される化合物の約８５重量％および下式Ｖｂで表される化合物の約１５重量％の混合物である。
【化１２０】
0004154703.tif 000099
ｄ）登録商標チヌビン（Tinuvin)622 (Ciba Spezialitatenchemie AG) は平均分子量約３０００である下式Ｈ４で表される化合物である。
【化１２１】
0004154703.tif 000100
ｅ）登録商標チマソルブ（Chimassorb)944 (Ciba Spezialitatenchemie AG)はＮ，Ｎ’−ビス（２，２，６，６−テトラメチル−４−ピペリジル）ヘキサメチレンジアミンおよび４−第三オクチルアミノ−２，６−ジクロロ−１，３，５−トリアジンから製造された線状もしくは環状縮合生成物でありおよび平均分子量約２５００である下式Ｈ５で表される化合物である。
【化１２２】
0004154703.tif 000101
ｆ）登録商標チマソルブ（Chimassorb)119 (Ciba Spezialitatenchemie AG)は２−クロロ−４，６−ジ（４−ｎ−ブチルアミノ−１，２，２，６，６−ペンタメチルピペリジル）−１，３，５−トリアジンおよび１，２−ビス（３−アミノプロピルアミノ）エタンから製造された縮合生成物でありおよび下式Ｈ９で表される化合物である。
【化１２３】
0004154703.tif 000102
ｇ）登録商標イルガフォス（Irgafos)168  (Ciba Spezialitatenchemie AG)はトリス（２，４−ジ−第三ブチルフェニル）ホスフィットである。
ｈ）登録商標イルガフォス（Irgafos)12   (Ciba Spezialitatenchemie AG)は式Ｂで表される化合物である。
【化１２４】
0004154703.tif 000103
ｉ）登録商標イルガフォス（Irgafos)38   (Ciba Spezialitatenchemie AG)は式Ｇで表される化合物である。
【化１２５】
0004154703.tif 000104
ｋ）化合物（１０２）は式Ｖｃで表される化合物である。
【化１２６】
0004154703.tif 000105
ｌ）化合物（１０３）は式Ｖｄで表される化合物である。
【化１２７】
0004154703.tif 000106
ｍ）化合物（１０４）は式Ｖｅで表される化合物である。
【化１２８】
0004154703.tif 000107
ｎ）化合物（１０５）は式Ｖｆで表される化合物である。
【化１２９】
0004154703.tif 000108
ｏ）化合物（１０６）は式Ｖｇで表される化合物である。
【化１３０】
0004154703.tif 000109
ｐ）化合物（１０７）は式Ｖｈで表される化合物である。
【化１３１】
0004154703.tif 000110
ｑ）化合物（１０８）は式Ｖｉで表される化合物である。
【化１３２】
0004154703.tif 000111
ｒ）登録商標イルガフォス（Irgafos)P-EPQ (Ciba Spezialitatenchemie AG) は式Ｈで表される化合物である。
【化１３３】
0004154703.tif 000112
【化６９】
0004154703.tif 000113
【化６９】
0004154703.tif 000114